(57)【要約】  フルオロポリマーコーティング組成物は、結晶質でない、すなわち非晶質のフッ素樹脂の溶媒希釈型溶液に分散されたサブミクロンの結晶質フルオロポリマー粒子の均質な混合物を含む。組成物は、サブミクロンの結晶質フルオロポリマー粒子を含有するラテックスを、結晶質でない、すなわち非晶質のフッ素樹脂粒子を含有するラテックスとブレンドし、ブレンドされたラテックスを凝固し、乾燥し、乾燥したブレンドをフッ素樹脂粒子用の溶媒に溶解することによって調製することができる。準均質組成物は、結晶質の乾燥サブミクロンフルオロポリマー粒子を、ａ）結晶質でない、すなわち非晶質の乾燥フッ素樹脂粒子およびフッ素樹脂粒子用の溶媒、またはｂ）結晶質でない、すなわち非晶質のフッ素樹脂の溶媒希釈型溶液とブレンドすることによって調製することができる。開示されたコーティングをラビングすることによって、サブミクロンの結晶質フルオロポリマー粒子を含有する結晶質でない、すなわち非晶質のフッ素樹脂結合剤上に連続またはほぼ連続したフルオロポリマー表面薄層が提供され得る。
2008527081.tif 000002
【特許請求の範囲】
【請求項１】
フルオロポリマーコーティング組成物の作製方法であって、
サブミクロンの結晶質フルオロポリマー粒子を含有するラテックスを、結晶性が低いまたは非晶質のフッ素樹脂粒子を含有するラテックスとブレンドするステップと、
前記ブレンドされたラテックスを凝固し、乾燥するステップと、
前記乾燥したブレンドを前記フッ素樹脂粒子用の溶媒に溶解するステップとを含む方法。
【請求項２】
前記ラテックスを冷却することによって凝固するステップを含む、請求項１に記載の方法。
【請求項３】
前記コーティング組成物層を支持体に塗布するステップと、
前記塗布層を固化または硬化するステップとをさらに含む、請求項１に記載の方法。
【請求項４】
前記固化または硬化させた層をラビングし、バフィングし、ポリッシングし、またはその他の方法で外乱させて、サブミクロンの結晶質フルオロポリマー粒子を含有する結晶性の低いまたは非晶質のフッ素樹脂結合剤層上に連続またはほぼ連続フルオロポリマー表面薄層を形成するステップをさらに含む、請求項３に記載の方法。
【請求項５】
フルオロポリマーコーティング組成物の作製方法であって、
結晶質の乾燥サブミクロンフルオロポリマー粒子を、ａ）結晶性の低いまたは非晶質の乾燥フッ素樹脂粒子およびフッ素樹脂粒子用の溶媒、またはｂ）結晶性の低いまたは非晶質のフッ素樹脂の溶媒希釈型溶液とブレンドし、それによって前記フッ素樹脂粒子の溶媒希釈型溶液中、前記フルオロポリマー粒子の準均質分散液を含むコーティング組成物を形成するステップを含む方法。
【請求項６】
フルオロポリマーコーティング組成物であって、
結晶性の低いまたは非晶質のフッ素樹脂の溶媒希釈型溶液に分散されたサブミクロンの結晶質フルオロポリマー粒子の均質貯蔵安定な混合物を含む組成物。
【請求項７】
前記フルオロポリマー粒子がパーフルオロポリマー粒子を含む、請求項６に記載の組成物。
【請求項８】
前記フルオロポリマー粒子が、テトラフルオロエチレンのホモポリマー、テトラフルオロエチレンとパーフルオロ（プロポキシビニルエーテル）のポリマー、またはテトラフルオロエチレンとヘキサフルオロプロピレンのポリマーを含む、請求項６に記載の組成物。
【請求項９】
前記フルオロポリマー粒子の平均粒径が約５０〜約２００ｎｍである、請求項６に記載の組成物。
【請求項１０】
前記フッ素樹脂がフルオロ熱可塑性材料を含む、請求項６に記載の組成物。
【請求項１１】
前記フッ素樹脂が、ポリフッ化ビニリデン、テトラフルオロエチレンとヘキサフルオロプロピレンとフッ化ビニリデンのポリマー、テトラフルオロエチレンとフッ化ビニリデンのポリマー、またはテトラフルオロエチレンとヘキサフルオロプロピレンのポリマーを含む、請求項６に記載の組成物。
【請求項１２】
前記溶媒が、ケトン、エーテル、エステル、または環状エステルを含む、請求項６に記載の組成物。
【請求項１３】
溶媒を除いて、約５〜約６０重量パーセントのフルオロポリマー固形分、および約９５〜約４０重量パーセントのフッ素樹脂固形分を含む、請求項６に記載の組成物。
【請求項１４】
シール容器に室温で少なくとも１週間貯蔵したとき均質なままであるほど貯蔵安定である、請求項６に記載の組成物。
【請求項１５】
シール容器に室温で少なくとも１か月貯蔵したとき均質なままである、請求項１４に記載の組成物。
【請求項１６】
水、またはフッ素樹脂を単独では溶解することができない有機液体を１０重量％未満含む、請求項６に記載の組成物。
【請求項１７】
支持体に塗布し、硬化すると、透明な曇りのないコーティングを形成する、請求項６に記載の組成物。
【請求項１８】
固化または硬化した後、透明なオプティカルコーティングが提供されるように顔料または他の乳白剤を含まない、請求項６に記載の組成物。
【請求項１９】
フルオロポリマーコーティング組成物であって、
結晶性の低いまたは非晶質のフッ素樹脂の溶媒希釈型溶液に分散されたサブミクロンの結晶質フルオロポリマー粒子の準均質な混合物を含む組成物。
【請求項２０】
接着促進剤をさらに含む、請求項６に記載の組成物。
【請求項２１】
前記接着促進剤がアミノシランを含む、請求項２０に記載の組成物。
【請求項２２】
架橋剤をさらに含む、請求項６に記載の組成物。
【請求項２３】
前記組成物が、ヘキサフルオロプロピレンオキサイドのマルチ（メタ）アクリレートまたはモノ（メタ）アクリレート誘導体を含む、請求項２２に記載の組成物。
【請求項２４】
物品であって、
支持体の上に、サブミクロンの結晶質フルオロポリマー粒子を含有する結晶性の低いまたは非晶質のフッ素樹脂結合剤層とさらに、その上に連続またはほぼ連続した固化または硬化フルオロポリマー薄層を含む物品。
【請求項２５】
前記フルオロポリマー層が連続性である、請求項２４に記載の物品。
【請求項２６】
前記フルオロポリマー層が、前記フルオロポリマー粒子のサイズおよび量によって決まるマイクロメートルまたはナノメートルのスケールの厚さ寸法を有する、請求項２４に記載の物品。
【請求項２７】
前記フルオロポリマー層が、低摩擦表面、疎水性表面、親油性表面、または光管理構造を提供する、請求項２４に記載の物品。
【請求項２８】
前記光管理構造が反射防止性である、請求項２７に記載の物品。
【請求項２９】
前記フルオロポリマー層およびフッ素樹脂結合剤層が、顔料および乳白剤を実質的に含まず、透明なコーティングを提供する、請求項２４に記載の物品。
【請求項３０】
前記フルオロポリマー層およびフッ素樹脂結合剤層が、損傷を受けやすい表示ビューイング表面の少なくとも一部分を覆う、請求項２４に記載の物品。
【発明の詳細な説明】
【技術分野】
【０００１】
本発明は、フルオロポリマーナノ粒子に関する。
【背景技術】
【０００２】
フッ素化材料を含有する組成物は、例えば米国特許第３，４８４，５０３号明細書、第４，３３９，５５３号明細書、第４，５０３，１７９号明細書、第４，７１３，４１８号明細書、第４，８７９，３６２号明細書、第４，９０４，７２６号明細書、第５，００６，５９４号明細書、第５，１０９，０７１号明細書、第５，１８０，４７０号明細書、第５，１９４，３３５号明細書、第５，６４７，４００号明細書、第５，７７２，７５５号明細書、第６，１１７，５５５号明細書、第６，１６０，０５３号明細書、第６，３１０，１４１  Ｂ１号明細書、第６，３１０，１４２  Ｂ１号明細書、第６，３９５，８３４  Ｂ１号明細書、第６，４１７，２８０  Ｂ２号明細書、第６，４２９，２４９  Ｂ１号明細書、第６，４４４，７４１  Ｂ１号明細書、第６，４７６，１４４  Ｂ１号明細書、第６，５９２，９７７  Ｂ２号明細書、第６，６６０，７９８  Ｂ１号明細書、第６，６６４，３３６  Ｂ１号明細書、第６，７３４，２５４  Ｂ１号明細書、第６，７５６，４４５  Ｂ１号明細書；米国特許出願公開第２００３／０１９８７６９  Ａ１号明細書、第２００４／００１９１７６  Ａ１号明細書、第２００４／０２４１３２３  Ａ１号明細書、および第２００４／０２４１３９５  Ａ１号明細書；欧州特許第０  １６８  ０２０  Ｂ１号明細書、第０  ６７０  ８６８  Ｂ１号明細書、および第０  ７０８  ７９７  Ｂ１号明細書；国際出願第０１／７７２２６  Ａ１号パンフレット；特開昭４７−１８３４６号公報、特開昭５７−１０７３３６号公報、特開昭５８−９０９５５号公報、特開平０１−１８２３８８号公報、特開平０８−２９５８４５号公報、特開平１０−８８０６１号公報、および特開平１１−２６９４２６号公報；モーガン（Ｍｏｒｇａｎ）ら、「フッ素プラスチック添加剤による強化（Ｒｅｉｎｆｏｒｃｅｍｅｎｔ  ｗｉｔｈ  Ｆｌｕｏｒｏｐｌａｓｔｉｃ  Ａｄｄｉｔｉｖｅｓ）」、Ｒｕｂｂｅｒ  Ｗｏｒｌｄ（１９９１年５月）、ホイットマン（Ｗｈｉｔｍａｎ）ら、「配向成長材料の代替物としての高配向ポリ（テトラフルオロエチレン）薄膜（Ｈｉｇｈｌｙ  ｏｒｉｅｎｔｅｄ  ｔｈｉｎ  ｆｉｌｍｓ  ｏｆ  ｐｏｌｙ（ｔｅｔｒａｆｌｕｏｒｏｅｔｈｙｌｅｎｅ）  ａｓ  ａ  ｓｕｂｓｔｉｔｕｔｅ  ｆｏｒ  ｏｒｉｅｎｔｅｄ  ｇｒｏｗｔｈ  ｏｆ  ｍａｔｅｒｉａｌｓ）」、Ｎａｔｕｒｅ，  ３５２，  ｐｐ．  ４１４  −  ４１７  （１９９１）、およびウッド（Ｗｏｏｄ）ら、「新規フルオロポリマーコーティングの外部耐久性の予測（Ｐｒｅｄｉｃｔｉｎｇ  ｔｈｅ  ｅｘｔｅｒｉｏｒ  ｄｕｒａｂｉｌｉｔｙ  ｏｆ  ｎｅｗ  ｆｌｕｏｒｏｐｏｌｙｍｅｒ  ｃｏａｔｉｎｇｓ）」、Ｊ．  Ｆｌｕｏｒｉｎｅ  Ｃｈｅｍ．，  １０４，  ｐｐ．  ６３  −  ７１  （２０００）に記載または開示されている。
【発明の開示】
【課題を解決するための手段】
【０００３】
本発明は、一態様では、フルオロポリマーコーティング組成物の作製方法であって、サブミクロンの結晶質フルオロポリマー粒子を含有するラテックスを、結晶質でない、すなわち非晶質のフッ素樹脂またはフッ素プラスチック（以下、「フッ素樹脂」と総称する）粒子を含有するラテックスとブレンドするステップと、ブレンドされたラテックスを凝固し、乾燥するステップと、乾燥したブレンドをフッ素樹脂粒子用の溶媒に溶解するステップとを含む方法を提供する。本発明は、別の態様では、フルオロポリマーコーティング組成物の作製方法であって、サブミクロンの乾燥結晶質フルオロポリマー粒子を、ａ）結晶質でない、すなわち非晶質の乾燥フッ素樹脂粒子、およびフッ素樹脂粒子用の溶媒、またはｂ）結晶質でない、すなわち非晶質のフッ素樹脂の溶媒希釈型溶液とブレンドし、それによってフッ素樹脂粒子の溶媒希釈型溶液中フルオロポリマー粒子の準均質分散液（ｑｕａｓｉ−ｈｏｍｏｇｅｎｏｕｓ  ｄｉｓｐｅｒｓｉｏｎ）を含むコーティング組成物を形成するステップを含む方法を提供する。本発明は、さらに別の態様では、フルオロポリマーコーティング組成物であって、結晶質でない、すなわち非晶質のフッ素樹脂の溶媒希釈型溶液に分散されたサブミクロンの結晶質フルオロポリマー粒子の均質貯蔵安定な混合物を含む組成物を提供する。本発明は、別の態様では、フルオロポリマーコーティング組成物であって、結晶質でない、すなわち非晶質のフッ素樹脂の溶媒希釈型溶液に分散されたサブミクロンの結晶質フルオロポリマー粒子の準均質な混合物を含む組成物を提供する。本発明は、さらに別の態様では、物品であって、支持体の上にサブミクロンの結晶質フルオロポリマー粒子を含有する結晶質でない、すなわち非晶質のフッ素樹脂結合剤層、その上に連続またはほぼ連続した固化または硬化フルオロポリマー薄層を含む物品を提供する。
【０００４】
本発明の上記その他の態様は、添付図面および本明細書から明らかになるであろう。しかし、いかなる場合にも、上記の概要は、権利請求の対象となる主題を限定するものとして解釈されるべきでない。この対象は、添付の特許請求の範囲によってのみ規定されるものであり、審査手続中に補正することができる。
【０００５】
様々な図面の同様な参照記号は同様な要素を示す。図面の要素は一定の縮尺ではない。
【発明を実施するための最良の形態】
【０００６】
単数形（単語「ａ」、「ａｎ」、および「ｔｈｅ」）は、「少なくとも１つ」と同義的に使用され、記述された要素の１つまたは複数を意味する。開示された被覆物品中の様々な要素の位置のため「上にある」、「上に」、「最上部の」、「下にある」などの配向用語を使用することによって、水平に配置された上向きの支持体に対する要素の相対的位置を意味する。開示された物品が、製造中または製造後に空間の特定の配向を有することは意図していない。
【０００７】
開示されたコーティング組成物に関して使用される場合、用語「ポリマー」は、ポリマー、コポリマー（例えば、２つ以上の異なるモノマーから形成された、または形成可能なポリマー）、オリゴマー、およびその組合せを意味する。
【０００８】
開示されたコーティング組成物に関して使用される場合、用語「フルオロポリマー」は、水素を含む有機液体に室温および標準圧力で少なくとも１重量％の程度には溶解しない（例えば、メチルエチルケトン（「ＭＥＫ」）、テトラヒドロフラン（「ＴＨＦ」）、酢酸エチル、またはＮ−メチルピロリジノン（「ＮＭＰ」）のいずれにも溶解しない）高フッ素化またはパーフッ素化ポリマー材料を意味する。語句「結晶性の低いまたは非晶質のフッ素樹脂（ｌｅｓｓ  ｃｒｙｓｔａｌｌｉｎｅ  ｏｒ  ａｍｏｒｐｈｏｕｓ  ｆｌｕｏｒｏｒｅｓｉｎ）」は、水素を含む有機液体（例えば、ＭＥＫ、ＴＨＦ、酢酸エチル、またはＮＭＰの１つまたは複数）に溶解するフッ素樹脂材料を意味する。このようなフッ素樹脂材料は、開示された組成物で組み合わされるフルオロポリマーより結晶質でない（示差走査熱分析を使用して決定された結晶融点ピークＴmによって示されるような）構造をとり、または（示差走査熱分析を使用して決定して、測定可能な結晶融点がないということによって示されるような）非晶質構造をとる。簡潔にするため、「結晶性の低いまたは非晶質のフッ素樹脂」は、下記では単に「フッ素樹脂」と通常呼ばれる。用語「溶解する」および「溶液」は、一般的な意味で溶液を形成する溶解だけでなく、サブミクロンスケール、例えば、ナノスケールの懸濁液の形成を意味する。
【０００９】
開示されたコーティング組成物に関して使用される場合、用語「溶媒」は、フッ素樹脂を溶解することができる、水素を含む有機液体を意味する。用語「溶媒希釈型の（ｓｏｌｖｅｎｔ−ｆｏｒｎｅ）」は、組成物の他の材料用の担体として働き、このような他の材料を適切な支持体に薄膜の形で塗布することができる、１つまたは複数の揮発性溶媒を含むコーティング組成物を意味する。開示された溶媒希釈型コーティング組成物は、フッ素樹脂を単独では溶解することができない他の有機液体も含むことができ、水も含むことができる。ただし、このような他の有機液体および水の重量が溶媒の重量より少ないことを条件とする。
【００１０】
開示されたコーティング組成物に関して使用される場合、用語「均質の（ｈｏｍｏｇｅｎｅｏｕｓ）」は、新たに振盪し、内径が少なくとも４０ｍｍのガラス容器（例えば、１２５ｍｌの円柱状ガラスジャー、１２５ｍｌの四角形ガラスジャー、または１００ｍｌのホウケイ酸ガラスビーカー）に配置し、室温で少なくとも４時間放置した場合に、（わずかな濃度グラデーションの陰影の差異または他の印を示すことはあるかもしれないが）視覚的に分離した沈殿物または視覚的に分離した層を示さない組成物を意味する。用語「準均質（ｑｕａｓｉ−ｈｏｍｏｇｅｎｅｏｕｓ）」は、新たに振盪し、このようなガラス容器に配置して３０分以内に視覚的に分離した沈殿物または視覚的に分離した層を示さないが、室温で少なくとも４時間放置した場合に視覚的に分離した沈殿物または視覚的に分離した層を示す組成物を意味する。
【００１１】
開示されたコーティング組成物に関して使用される場合、用語「曇りのない」は、霧がかかったように見えない、またはルビーレーザーポインタービームを視覚的に散乱させないコーティング組成物を意味する。開示された硬化コーティングに関して使用される場合、用語「曇りのない」は、ビックガードナー（Ｂｙｋ−Ｇａｒｄｎｅｒ  ＵＳＡ）のヘイズ・ガード・プラス（ＨＡＺＥ−ＧＡＲＤ  ＰＬＵＳ）（登録商標）機器を使用して測定したとき５％未満の曇り度を示すコーティングを意味する。
【００１２】
開示されたコーティング組成物に関して使用される場合、用語「貯蔵安定な」は、シール容器に室温で少なくとも１週間保存したとき均質なままである組成物を意味する。
【００１３】
開示された被覆物品に関して使用される場合、用語「連続した」は、薄層が少なくとも３０Åの厚さであり、下層を覆っていることを意味する。語句「ほぼ連続した」は、薄層が少なくとも３０Åの厚さであり、下層の大部分を覆っていることを意味する。
【００１４】
開示されたコーティング組成物から形成されたコーティングに関して使用される場合、用語「透明な」は、垂直軸に沿って測定して、スペクトルの可視部における透過率Ｔvisが少なくとも約２０％であるコーティングを意味する。語句「顔料および乳白剤」は、このようなコーティング組成物中に十分量で存在することによって、Ｔvis値が２０％を下回る恐れがある材料を意味する。
【００１５】
「ＰＴＦＥ」（テトラフルオロエチレン（「ＴＦＥ」）のホモポリマー）、「ＰＦＡ」（ＴＦＥとパーフルオロ（プロポキシビニルエーテル）とのコポリマー）、および「ＦＥＰ」（ＴＦＥとヘキサフルオロプロピレン（「ＨＦＰ」）とのコポリマー）など、高結晶質フルオロポリマーは、非常に望ましい物理的諸特性を有する。Ｃ−Ｆ結合の結合強度が１１６Ｋｃａｌ／ｍｏｌであることは、高い熱安定性および優れた耐薬品性を与える役に立つ。フッ素は周期表の元素の中で電気陰性度が最も大きく、Ｃ−Ｆ結合の分極率は低い。高結晶質フルオロポリマーは、低い可溶性パラメータ、高分子量、および疎水性および親油性の挙動を有する傾向がある。残念なことに、これらの同じ特性のいくつかによって、高結晶質フルオロポリマーを（いくつかの場合を除いて、いくつかのパーフッ素化溶媒中、低い固形分レベルで）有機溶媒に溶解することが非常に困難になり、したがってこのような高結晶質フルオロポリマーは、一般には溶媒コーティング用途に適用できない。
【００１６】
上記の高結晶質フルオロポリマーより結晶性が低く、または非晶質であるいくつかのフッ素化材料を、いくつかの溶媒に溶解することができる。例えば、ＴＨＶ（登録商標）フルオロサーモポリマー（例えば、ダイニオン、米国ミネソタ州オークデール（Ｄｙｎｅｏｎ，  ＬＬＣ，  Ｏａｋｄａｌｅ，  ＭＮ）から入手可能なＴＦＥ、ＨＦＰ、およびフッ化ビニリデン（「ＶＤＦ」）のターポリマー）やカイナー（ＫＹＮＡＲ）（登録商標）ポリフッ化ビニリデン（例えば、ダイニオン（Ｄｙｎｅｏｎ  ＬＬＣ）から入手可能なＴＦＥ／ＶＤＦコポリマーまたはＴＦＥ／ＨＦＰコポリマー）など結晶性の低い材料、およびフローレル（ＦＬＵＯＲＥＬ）（登録商標）フルオロエラストマー（例えば、スリーエム（３Ｍ  Ｃｏｍｐａｎｙ）から入手可能なＨＦＰ／ＶＤＦコポリマーおよびＴＦＥ／ＨＦＰ／ＶＤＦターポリマー）などの非晶質フッ素樹脂を、様々なケトン、エーテル、アセテートに溶解することができる。しかし、これらのフッ素化材料は、上記の高結晶質フルオロポリマーより望ましくない機械的諸特性を有する傾向があり、したがって要求の厳しい最終用途が関与するコーティングに全面的に適しているわけではない。
【００１７】
サブミクロンの結晶質フルオロポリマー粒子を含有するラテックスを、フッ素樹脂粒子を含有するラテックスとブレンドし、ブレンドされたラテックスを凝固し、乾燥し、乾燥したブレンドをフッ素樹脂粒子用の溶媒に溶解することによって、フッ素樹脂の溶液中フルオロポリマー粒子の均質分散液を望ましくは高いフルオロポリマー粒子固形分レベルで含み、様々な有機溶媒を使用したコーティング組成物を形成できることを見出した。コーティング組成物は、明らかな沈降または凝集なしに優れた貯蔵安定性を有するようである。塗布されたコーティングは、優れた物理的諸特性を有するように思われる。フルオロポリマー粒子は、塗布されたコーティングで識別可能であり、ほとんど凝集していないようである。いくつかの実施形態では、コーティング組成物は、高い被覆品質を必要とする光学用途および他の最終用途で使用するのに十分に良好な特性を有する、透明または半透明な塗布されたコーティングを提供することができる。
【００１８】
サブミクロンの乾燥結晶質フルオロポリマー粒子を乾燥フッ素樹脂粒子とブレンドし、得られた混合物をフッ素樹脂粒子用の溶媒に溶解することによって、またはサブミクロンの乾燥結晶質フルオロポリマー粒子をフッ素樹脂の溶媒希釈型溶液とブレンドすることによって、フッ素樹脂の溶媒希釈型溶液中フルオロポリマー粒子の分散液を含むコーティング組成物を形成できることも判明した。これらの後者のコーティング組成物は、上記に記載された均質なコーティング組成物より貯蔵安定性が低いが、使用量直前に撹拌すれば、非常に良好な物理的諸特性を有するように思われる塗布されたコーティング（例えば、オプティカルコーティング）を形成するために使用することができる。
【００１９】
様々な結晶質フルオロポリマー粒子を、開示されたコーティング組成物で使用することができる。例示的な結晶質フルオロポリマー粒子としては、（約１５０℃より高いＴmで示唆されるような）高い結晶質含有量と約５０重量パーセントより高いフッ素含有量との組合せを有するフルオロポリマーの粒子が挙げられる。例えば、フルオロポリマー粒子には、Ｔmが約１５０℃〜約３７５℃、約１５０℃〜約３２０℃、約１５０℃〜約３００℃、または約１７０℃〜約３００℃であるフルオロポリマーの粒子が含まれ得る。また、フルオロポリマー粒子には、フッ素含有量が約５０〜約７６重量パーセント、約６０〜約７６重量パーセント、または約６５〜約７６重量パーセントであるフルオロポリマーの粒子が含まれ得る。代表的な結晶質フルオロポリマーには、例えば結晶質ＰＴＦＥ分散液（例えば、ダイニオン（Ｄｙｎｅｏｎ，  ＬＬＣ）からのダイニオン（ＤＹＮＥＯＮ）（登録商標）ＴＦ  ５０３２  ＰＴＦＥ、ダイニオン（ＤＹＮＥＯＮ）ＴＦ  ５０３３  ＰＴＦＥ、ダイニオン（ＤＹＮＥＯＮ）ＴＦ  ５０３５  ＰＴＦＥ、またはダイニオン（ＤＹＮＥＯＮ）ＴＦ  ５０５０  ＰＴＦＥ、ならびにイ−・アイ・デュポン・ドゥ・ヌムール・アンド・カンパニ−（Ｅ．Ｉ．  ｄｕ  Ｐｏｎｔ  ｄｅ  Ｎｅｍｏｕｒｓ  ＆  Ｃｏ．）からのテフロン（登録商標）（ＴＥＦＬＯＮ（登録商標））（登録商標）ＰＴＦＥ  ＧＲＡＤＥ  ３０およびテフロン（登録商標）（ＴＥＦＬＯＮ（登録商標））ＰＴＦＥ  ＧＲＡＤＥ  ３０７Ａ）、ＥＴＦＥコポリマー（例えば、ダイニオン（Ｄｙｎｅｏｎ，  ＬＬＣ）からのダイニオン（ＤＹＮＥＯＮ）フルオロサーモプラスチックＥＴ  ６２３５およびダイニオン（ＤＹＮＥＯＮ）フルオロサーモプラスチックＥＴ  Ｘ  ６２３０  Ａ、ならびにイ−・アイ・デュポン・ドゥ・ヌムール・アンド・カンパニ−（Ｅ．Ｉ．  ｄｕ  Ｐｏｎｔ  ｄｅ  Ｎｅｍｏｕｒｓ  ＆  Ｃｏ．）からのテフゼル（ＴＥＦＺＥＬ）（登録商標）ＥＴＦＥフルオロポリマー）、ＰＦＡコポリマー（例えば、ダイニオン（Ｄｙｎｅｏｎ，  ＬＬＣ）からのダイニオン（ＤＹＮＥＯＮ）フルオロサーモプラスチックＰＦＡ  ６９００Ｎおよびダイニオン（ＤＹＮＥＯＮ）フルオロサーモプラスチックＰＦＡ  Ｘ  ６９１０Ｎ）、およびＦＥＰコポリマー（例えば、ダイニオン（Ｄｙｎｅｏｎ，  ＬＬＣ）からのダイニオン（ＤＹＮＥＯＮ）フルオロサーモプラスチックＦＥＰ  Ｘ  ６３００）などのパーフッ素化フルオロポリマーが含まれる。代表的な結晶質フルオロポリマーには、例えばすべてダイニオン（Ｄｙｎｅｏｎ，  ＬＬＣ）からのダイニオン（ＤＹＮＥＯＮ）ＴＨＶ  ３４０Ｄフルオロサーモプラスチック、ダイニオン（ＤＹＮＥＯＮ）ＴＨＶ  ５１０Ｄフルオロサーモプラスチック、ダイニオン（ＤＹＮＥＯＮ）ＴＨＶ  ６００フルオロサーモプラスチック、およびダイニオン（ＤＹＮＥＯＮ）ＴＨＶ  ８００フルオロサーモプラスチック水系コポリマーラテックスなどの高フッ素化フルオロポリマーも含まれる。他の適切なフルオロポリマー粒子は、旭硝子（Ａｓａｈｉ  Ｇｌａｓｓ）、アウシモント（Ａｕｓｉｍｏｎｔ）、ヘキスト（Ｈｏｅｃｈｓｔ）、およびダイキン工業（Ｄａｉｋｉｎ  Ｉｎｄｕｓｔｒｉｅｓ）などの供給業者から入手可能であり、当業者によく知られている。フルオロポリマー粒子の混合物を使用することができる。フルオロポリマー粒子は、望ましくは平均粒径が小さく、例えば４００ｎｍ未満であるが、必要に応じて、特に塗布されたコーティングを硬化後にラビングする場合はより大きくてもよい。例えば、フルオロポリマー粒径の範囲は、約５０〜約１０００ｎｍ、または約５０〜約４００ｎｍ、または約５０〜約２００ｎｍとすることができる。
【００２０】
様々なフッ素樹脂（上記に指摘したように、フッ素プラスチックを含む）を、開示されたコーティング組成物で使用することができる。例示的なフッ素樹脂としては、（約１５０℃未満のＴmで示唆されるような）低い結晶質含有量、または（示差走査熱分析を使用して決定して、測定可能な結晶融点がないということによって示されるような）非晶質構造と、約４０重量パーセントより高いフッ素含有量との組合せを有するものが挙げられる。例えば、フッ素樹脂は、Ｔmが約１００℃未満、約８０℃未満、約６０℃未満であるもの、または測定可能な結晶融点をもたないものが含まれ得る。また、フッ素樹脂には、フッ素含有量が約４０〜約７６重量パーセント、約５０〜約７６重量パーセント、約６０〜約７６重量パーセント、約６５〜約７６重量パーセント、または約６５〜約７１重量パーセントであるものが含まれ得る。このようなフッ素樹脂の代表的例には、例えばＴＨＶフルオロサーモプラスチック（例えば、ダイニオン（Ｄｙｎｅｏｎ，  ＬＬＣ）からのダイニオン（ＤＹＮＥＯＮ）ＴＨＶ  ２２０Ｄフルオロサーモプラスチック水系コポリマーラテックス）；カイナー（ＫＹＮＡＲ）ポリフッ化ビニリデン（例えば、ダイニオン（Ｄｙｎｅｏｎ，  ＬＬＣ）からのカイナー（ＫＹＮＡＲ）２８００  ＨＦＰ／ＶＤＦコポリマー、カイナー（ＫＹＮＡＲ）７２０１  ＴＦＥ／ＶＤＦコポリマー、およびカイナー（ＫＹＮＡＲ）９３０１  ＶＤＦ／ＨＦＰ／ＴＦＥターポリマー、ならびにカイナー（ＫＹＮＡＲ）ポリ（フッ化ビニリデン）（「ＰＶＤＦ」）樹脂（例えば、アトフィナ・ケミカル、米国ペンシルベニア州フィラデルフィア（Ａｔｏｆｉｎａ  Ｃｈｅｍｉｃａｌ，  Ｐｈｉｌａｄｅｌｐｈｉａ，  ＰＡ）からのカイナー（ＫＹＮＡＲ）５００コポリマー分散液）；フローレル（ＦＬＵＯＲＥＬ）フルオロエラストマー（例えば、ダイニオン（Ｄｙｎｅｏｎ，  ＬＬＣ）から市販されているフローレル（ＦＬＵＯＲＥＬ）ＨＦＰ／ＶＤＦコポリマーおよびフローレル（ＦＬＵＯＲＥＬ）ＴＦＥ／ＨＦＰ／ＶＤＦターポリマー）；ダイニオン（ＤＹＮＥＯＮ）フルオロエラストマー（例えば、ダイニオン（Ｄｙｎｅｏｎ，  ＬＬＣ）からのダイニオン（ＤＹＮＥＯＮ）ＦＥ−２１４５、ダイニオン（ＤＹＮＥＯＮ）ＦＴ−２４８１、ダイニオン（ＤＹＮＥＯＮ）ＦＥ−５５３０、ダイニオン（ＤＹＮＥＯＮ）ＦＥ−５７３０、およびダイニオン（ＤＹＮＥＯＮ）ＦＥ−５８３０フルオロエラストマー）；ダイキン工業（Ｄａｉｋｉｎ  Ｉｎｄｕｓｔｒｉｅｓ）からのＮＥＯＦＬＯＮ（登録商標）ポリ（クロロトリフルオロエチレン）エラストマー；および非晶質フルオロポリマー粉末（例えば、旭硝子（Ａｓａｈｉ  Ｇｌａｓｓ）からのＣＹＴＯＰ（登録商標）粉末、イ−・アイ・デュポン・ドゥ・ヌムール・アンド・カンパニ−（Ｅ．Ｉ．  ｄｕ  Ｐｏｎｔ  ｄｅ  Ｎｅｍｏｕｒｓ  ＆  Ｃｏ．）からのテフロン（登録商標）（ＴＥＦＬＯＮ（登録商標））ＡＦ  １６００およびテフロン（登録商標）（ＴＥＦＬＯＮ（登録商標））ＡＦ  ２４００粉末、ならびにダイニオン（Ｄｙｎｅｏｎ  ＬＬＣ）からのダイニオン（ＤＹＮＥＯＮ）Ｊ２４粉末）が含まれる。他の適切なフッ素樹脂は、アウシモント（Ａｕｓｉｍｏｎｔ）��ヘキスト（Ｈｏｅｃｈｓｔ）、およびダイキン工業（Ｄａｉｋｉｎ  Ｉｎｄｕｓｔｒｉｅｓ）などの供給業者から入手可能であり、当業者によく知られている。フッ素樹脂は、１つまたは複数の硬化部位モノマー（例えば、塩素、ヨウ素、または臭素硬化部位などのハロゲン硬化部位を有するモノマー）を含むモノマー混合物から作製することができる。ハロゲン硬化部位は、反応性ハロゲン末端基を提供するハロゲン化連鎖移動剤を慎重に使用することによって、フッ素樹脂ポリマーミクロ構造に導入することができる。例示的な連鎖移動剤は、当業者によく知られており、例えば米国特許第４，０００，３５６号明細書に記載されている。米国特許第６，７２０，３６０号明細書に記載されているように、ハロゲン含有硬化部位モノマーに加えて、またはその代わりに、１つまたは複数の他の硬化部位モノマー、例えばニトリル含有硬化部位モノマーを含むモノマー混合物から、フッ素樹脂を作製することができる。フッ素樹脂の混合物を使用することができる。
【００２１】
結晶質フルオロポリマー粒子およびフッ素樹脂を、様々な比で組み合わせることができる。例えば、溶媒または他の添加材料を除いて、フルオロポリマー粒子およびフッ素樹脂の重量だけを考慮して、開示されたコーティング組成物は、約５〜約９５重量パーセントのフルオロポリマー粒子および約９５〜約５重量パーセントのフッ素樹脂；約１０〜約７５重量パーセントのフルオロポリマー粒子および約９０〜約２５重量パーセントのフッ素樹脂；約１０〜約５０重量パーセントのフルオロポリマー粒子および約９０〜約５０重量パーセントのフッ素樹脂；または約１０〜約３０重量パーセントのフルオロポリマー粒子および約９０〜約７０重量パーセントのフッ素樹脂を含有することができる。光学用途で特定の値を有する清澄な曇りのないコーティングは、例えば約５〜約６０重量パーセントのフルオロポリマー粒子および約９５〜約４０重量パーセントのフッ素樹脂、または約５〜約６０重量パーセントのフルオロポリマー粒子および約９５〜約４０重量パーセントのフッ素樹脂を含有することができ、好ましくは透明な固化コーティングを形成することができるコーティング溶液が形成されるように、顔料または他の乳白剤を含まない。
【００２２】
結晶質フルオロポリマー粒子およびフッ素樹脂は、望ましくはサブミクロンの結晶質フルオロポリマー粒子を含有するラテックスを、フッ素樹脂粒子を含有するラテックスとブレンドし、凝固し、場合によってはブレンドされたラテックスを洗浄し、乾燥することによって組み合わせる。凝固は、例えばブレンドされたラテックスを冷却すること（例えば、凍結すること）によって、または適切な塩（例えば、塩化マグネシウム）を添加することによって、実施することができる。冷却は、半導体製造および塩の導入が望ましくない可能性がある他の用途で使用されるコーティングに特に望ましい。洗浄ステップは、混合物から乳化剤または他の界面活性剤を実質的に除去する可能性があり、実質的に凝集していない乾燥粒子のよく混合されたブレンドを得るのに役立つことができる。得られた乾燥粒子混合物中の界面活性剤レベルは、例えば０．１重量％未満、０．０５重量％未満、または０．０１重量％未満とすることができる。次に、粒子混合物をフッ素樹脂粒子用の溶媒に溶解して、フッ素樹脂の溶液中フルオロポリマー粒子の均質分散液を含む貯蔵安定なコーティング組成物を形成することができ、この組成物は、所望のコーティングを形成するために使用する前に明らかな沈降または凝集が起きることなく、長期間（例えば、１週間超、１か月超、６か月、または１年超）貯蔵することができる。
【００２３】
結晶質フルオロポリマー粒子およびフッ素樹脂は、サブミクロンの乾燥結晶質フルオロポリマー粒子を乾燥フッ素樹脂粒子とブレンドし、得られた混合物をフッ素樹脂粒子用の溶媒に溶解することによって、またはサブミクロンの乾燥結晶質フルオロポリマー粒子をフッ素樹脂の溶媒希釈型溶液とブレンドすることによって組み合わせることもできる。これらのステップは、フッ素樹脂の溶媒希釈型溶液中フルオロポリマー粒子の分散液を含む準安定コーティング組成物を提供することができる。得られた組成物は、観察可能な沈降または凝集が起きる直前（例えば、１週間以内または１日以内）に使用することができ、あるいは必要なら使用直前に撹拌して、フルオロポリマー粒子を再分散し、これを使用して所望のコーティングを形成することができる。
【００２４】
様々な溶媒を開示されたコーティング組成物で使用することができる。代表的な溶媒には、例えばアセトン、ＭＥＫ、メチルイソブチルケトン、メチルアミルケトン、およびＮＭＰなどのケトン；テトラヒドロフラン、２−メチルテトラヒドロフラン、およびメチルテトラヒドロフルフリルエーテルなどのエーテル；酢酸メチル、酢酸エチル、および酢酸ブチルなどのエステル；δ−バレロラクトンやγ−バレロラクトンなどの環状エステル；パーフルオロ−２−ブチルテトラヒドロフランやヒドロフルオロエーテルなどのフッ素化溶媒；およびその混合物が含まれる。上記に指摘したように、開示されたコーティング組成物は、フッ素樹脂を溶解することができない他の有機液体を含有してもよく、水を含有してもよい。ただし、このような他の有機液体と水の重量が溶媒の重量を下回ることを条件とする。例えば、このような他の有機液体または水は、開示されたコーティング組成物の３０％未満、１０％未満、５％未満、または１％未満に相当することができる。
【００２５】
開示されたコーティング組成物は、様々なオプションの追加材料を含むことができる。例示的な追加材料としては、接着促進剤（例えば、シラン）、フルオロポリマー架橋剤（例えば、ポリオレフィン）、および開始剤（例えば、光開始剤および熱開始剤）が挙げられる。このような追加材料のタイプおよび量を当業者は容易に理解するであろう。例えば、例示的な接着促進剤としては、３−（トリメトキシシリル）プロピルメタクリレートやビニルトリメトキシシランなど、オレフィン性官能基を含む光グラフト可能なシランエステルが挙げられる。これらの光グラフト可能なシランエステルは、フルオロポリマー、フッ素樹脂主鎖と反応して、懸垂型シロキシ基を有するシリル−グラフト化材料を形成することができる。このようなシロキシ基を利用して、同じまたは隣接したコーティング層の他の材料との結合を形成して、それによって他の材料または隣接した層への改善された接着をもたらすことができる。他の接着促進剤には、３−アミノプロピルトリメトキシシランやそのオリゴマー（例えば、ジーイー・シリコーンズ、米国コネチカット州ウィルトン（ＧＥ  Ｓｉｌｉｃｏｎｅｓ，  Ｗｉｌｔｏｎ，  ＣＴ）からのシルクエスト（ＳＩＬＱＵＥＳＴ）（登録商標）Ａ−１１１０）；３−アミノプロピルトリエトキシシランやそのオリゴマー（例えば、ジーイー・シリコーンズ（ＧＥ  Ｓｉｌｉｃｏｎｅｓ）からのシルクエスト（ＳＩＬＱＵＥＳＴ）Ａ−１１００およびシルクエスト（ＳＩＬＱＵＥＳＴ）Ａ−１１０６）；３−（２−アミノエチル）アミノプロピルトリメトキシシラン（例えば、ジーイー・シリコーンズ（ＧＥ  Ｓｉｌｉｃｏｎｅｓ）からのシルクエスト（ＳＩＬＱＵＥＳＴ）Ａ−１１２０）；ジーイー・シリコーンズ（ＧＥ  Ｓｉｌｉｃｏｎｅｓ）からのシルクエスト（ＳＩＬＱＵＥＳＴ）Ａ−１１３０；（アミノエチルアミノメチル）フェネチルトリメトキシシラン；（アミノエチルアミノメチル）フェネチルトリエトキシシラン；Ｎ−（２−アミノエチル）−３−アミノプロピルメチルジメトキシシラン（例えば、ジーイー・シリコーンズ（ＧＥ  Ｓｉｌｉｃｏｎｅｓ）からのシルクエスト（ＳＩＬＱＵＥＳＴ）Ａ−２１２０）、ビス−（γ−トリエトキシシリルプロピル）アミン（例えば、ジーイー・シリコーンズ（ＧＥ  Ｓｉｌｉｃｏｎｅｓ）からのシルクエスト（ＳＩＬＱＵＥＳＴ）Ａ−１１７０）；Ｎ−（２−アミノエチル）−３−アミノプロピルトリブトキシシラン；６−（アミノヘキシルアミノプロピル）トリメトキシシラン；４−アミノブチルトリメトキシシラン；４−アミノブチルトリエトキシシラン；ｐ−（２−アミノエチル）フェニルトリメトキシシラン；３−アミノプロピルトリス（メトキシエトキシエトキシ）シラン；３−アミノプロピルメチルジエトキシシラン；３−（Ｎ−メチルアミノ）プロピルトリメトキシシラン（例えば、シベント・シランズ、米国ニュージャージー州ピスカタウエイ（Ｓｉｖｅｎｔｏ  Ｓｉｌａｎｅｓ，  Ｐｉｓｃａｔａｗａｙ，  ＮＪ）からのダイナシラン（ＤＹＮＡＳＹＬＡＮ）（登録商標）１１４６）などのオリゴマーのアミノシラン；Ｎ−（２−アミノエチル）−３−アミノプロピルメチルジメトキシシラン；Ｎ−（２−アミノエチル）−３−アミノプロピルメチルジエトキシシラン；Ｎ−（２−アミノエチル）−３−アミノプロピルトリメトキシシラン；Ｎ−（２−アミノエチル）−３−アミノプロピルトリエトキシシラン；３−アミノプロピルメチルジエトキシシラン；３−アミノプロピルメチルジメトキシシラン；３−アミノプロピルジメチルメトキシシラン；３−アミノプロピルジメチルエトキシシラン；４−アミノフェニルトリメトキシシラン；３−フェニルアミノプロピルトリメトキシシラン；２，２−ジメトキシ−１−アザ−２−シラシクロペンタン−１−エタンアミン；２，２−ジエトキシ−１−アザ−２−シラシクロペンタン−１−エタンアミン；２，２−ジエトキシ−１−アザ−２−シラシクロペンタン；２，２−ジメトキシ−１−アザ−２−シラシクロペンタン；Ｎ，Ｎ−ジメチルアニリンやジアザビシクロオクタンなどの第三級アミン；および（（ＲＯ）3Ｓｉ（ＣＨ2）ＮＲ）2Ｃ＝Ｏなどのビス−シリル尿素などのアミノ置換オルガノシランが含まれる。接着促進剤の混合物を使用することができる。
【００２６】
例示的な架橋剤としては、例えば１，３−ブチレングリコールジアクリレート、１，４−ブタンジオールジアクリレート、１，６−ヘキサンジオールジアクリレート、１，６−ヘキサンジオールモノアクリレートモノメタクリレート、エチレングリコールジアクリレート、アルコキシル化脂肪族ジアクリレート、アルコキシル化シクロヘキサンジメタノールジアクリレート、アルコキシル化ヘキサンジオールジアクリレート、アルコキシル化ネオペンチルグリコールジアクリレート、カプロラクトン変性ネオペンチルグリコールヒドロキシピバレートジアクリレート、シクロヘキサンジメタノールジアクリレート、ジエチレングリコールジアクリレート、ジプロピレングリコールジアクリレート、エトキシ化（１０）ビスフェノールＡジアクリレート、エトキシ化（３）ビスフェノールＡジアクリレート、エトキシ化（３０）ビスフェノールＡジアクリレート、エトキシ化（４）ビスフェノールＡジアクリレート、ヒドロキシピバルアルデヒド変性トリメチロールプロパンジアクリレート、ネオペンチルグリコールジアクリレート、ポリエチレングリコール（２００）ジアクリレート、ポリエチレングリコール（４００）ジアクリレート、ポリエチレングリコール（６００）ジアクリレート、プロポキシ化ネオペンチルグリコールジアクリレート、テトラエチレングリコールジアクリレート、トリシクロデカンジメタノールジアクリレート、トリエチレングリコールジアクリレート、およびトリプロピレングリコールジアクリレートなど、ジ（メタ）アクリルを含む化合物を含めて、ポリ（メタ）アクリルモノマーが挙げられる。他の適切な架橋剤としては、グリセロールトリアクリレート、トリメチロールプロパントリアクリレート、エトキシ化トリアクリレート（例えば、エトキシ化（３）トリメチロールプロパントリアクリレート、エトキシ化（６）トリメチロールプロパントリアクリレート、エトキシ化（９）トリメチロールプロパントリアクリレート、エトキシ化（２０）トリメチロールプロパントリアクリレート）、ペンタエリトリトールトリアクリレート、プロポキシ化トリアクリレート（例えば、プロポキシ化（３）グリセリルトリアクリレート、プロポキシ化（５．５）グリセリルトリアクリレート、プロポキシ化（３）トリメチロールプロパントリアクリレート、プロポキシ化（６）トリメチロールプロパントリアクリレート）、トリメチロールプロパントリアクリレート、およびトリス（２−ヒドロキシエチル）イソシアヌレートトリアクリレートなど、トリ（メタ）アクリルを含む化合物が挙げられる。追加の適切な架橋剤としては、ジトリメチロールプロパンテトラアクリレート、ジペンタエリトリトールペンタアクリレート、エトキシ化（４）ペンタエリトリトールテトラアクリレート、およびペンタエリトリトールテトラアクリレート、カプロラクトン変性ジペンタエリトリトールヘキサアクリレート；例えば米国特許第４，２６２，０７２号明細書に記載のようなヒダントイン部分を含むポリ（メタ）アクリレート；および例えばウレタンアクリレート、ポリエステルアクリレート、エポキシアクリレートなど、オリゴマーの（メタ）アクリル化合物；上記のポリアクリルアミド類似体；ならびにその組合せなど、より高級な官能基（メタ）アクリルを含む化合物が挙げられる。適切な架橋剤は、サートマー、米国ペンシルベニア州エクストン（Ｓａｒｔｏｍｅｒ  Ｃｏｍｐａｎｙ，  Ｅｘｔｏｎ，  ＰＡ）；ユーシービー・ケミカルズ・コーポレーション、米国ジョージア州スマーナ（ＵＣＢ  Ｃｈｅｍｉｃａｌｓ  Ｃｏｒｐｏｒａｔｉｏｎ，  Ｓｍｙｒｎａ，  ＧＡ）；およびアルドリッチ・ケミカル、米国ウィスコンシン州ミルウォーキー（Ａｌｄｒｉｃｈ  Ｃｈｅｍｉｃａｌ  Ｃｏｍｐａｎｙ，  Ｍｉｌｗａｕｋｅｅ，  ＷＩ）を含めて、業者から広く利用可能である。例示的な市販架橋剤としては、すべてサートマー（Ｓａｒｔｏｍｅｒ  Ｃｏｍｐａｎｙ）からのＳＲ−３５１トリメチロールプロパントリアクリレート（「ＴＭＰＴＡ」）ならびにＳＲ−４４４およびＳＲ  ４９４ペンタエリトリトールトリ／テトラアクリレート（「ＰＥＴＡ」）が挙げられる。架橋剤の混合物および一官能性材料（例えば、ＴＭＰＴＡとメチルメタクリレートの混合物など、多官能性および一官能性の（メタ）アクリレートの混合物）を使用することもできる。開示されたコーティング組成物で利用することができる他の架橋剤または一官能性材料には、パーフルオロポリエーテル（メタ）アクリレートなどのフッ素化（メタ）アクリレートが含まれる。これらのパーフルオロポリエーテルアクリレートは、望ましくはヘキサフルオロプロピレンオキサイド（「ＨＦＰＯ」）のマルチ（メタ）アクリレートまたはモノ（メタ）アクリレート誘導体に基づくことができ、（マルチ（メタ）アクリレート誘導体の場合）単独の架橋剤として使用することができる。マルチ（メタ）アクリレート誘導体は、メチルメタクリレートなどの非フッ素化一官能性（メタ）アクリレート、またはＴＭＰＴＡやＰＥＴＡなどの非フッ素化架橋剤と共に使用することもでき、モノ（メタ）アクリレート誘導体は、ＴＭＰＴＡやＰＥＴＡなどの非フッ素化架橋剤と使用することができる。
【００２７】
例示的な開始剤としては、ベンゾフェノンやその誘導体；ベンゾイン、α−メチルベンゾイン、α−フェニルベンゾイン、α−アリルベンゾイン、α−ベンジルベンゾイン；ベンジルジメチルケタール（例えば、米国ニューヨーク州タリータウンのチバ・スペシャルティ・ケミカルズ・コーポレーション（Ｃｉｂａ  Ｓｐｅｃｉａｌｔｙ  Ｃｈｅｍｉｃａｌｓ  Ｃｏｒｐｏｒａｔｉｏｎ  ｏｆ  Ｔａｒｒｙｔｏｗｎ，  ＮＹ）からのイルガキュア（ＩＲＧＡＣＵＲＥ）（登録商標）６５１）、ベンゾインメチルエーテル、ベンゾインエチルエーテル、ベンゾインｎ−ブチルエーテルなどのベンゾインエーテル；２−ヒドロキシ−２−メチル−１−フェニル−１−プロパノン（例えば、チバ・スペシャルティ・ケミカルズ・コーポレーション（Ｃｉｂａ  Ｓｐｅｃｉａｌｔｙ  Ｃｈｅｍｉｃａｌｓ  Ｃｏｒｐｏｒａｔｉｏｎ）からのダロキュア（ＤＡＲＯＣＵＲ）（登録商標）１１７３）や１−ヒドロキシシクロヘキシルフェニルケトン（例えば、チバ・スペシャルティ・ケミカルズ・コーポレーション（Ｃｉｂａ  Ｓｐｅｃｉａｌｔｙ  Ｃｈｅｍｉｃａｌｓ  Ｃｏｒｐｏｒａｔｉｏｎ）からのイルガキュア（ＩＲＧＡＣＵＲＥ）１８４）などのアセトフェノンおよびその誘導体；２−メチル−１−［４−（メチルチオ）フェニル］−２−（４−モルホリニル）−１−プロパノン（例えば、チバ・スペシャルティ・ケミカルズ・コーポレーション（Ｃｉｂａ  Ｓｐｅｃｉａｌｔｙ  Ｃｈｅｍｉｃａｌｓ  Ｃｏｒｐｏｒａｔｉｏｎ）からのイルガキュア（ＩＲＧＡＣＵＲＥ）９０７）；２−ベンジル−２−（ジメチルアミノ）−１−［４−（４−モルホリニル）フェニル］−１−ブタノン（例えば、チバ・スペシャルティ・ケミカルズ・コーポレーション（Ｃｉｂａ  Ｓｐｅｃｉａｌｔｙ  Ｃｈｅｍｉｃａｌｓ  Ｃｏｒｐｏｒａｔｉｏｎ）からのイルガキュア（ＩＲＧＡＣＵＲＥ）３６９）；ベンゾフェノンおよびその誘導体やアントラキノンおよびその誘導体などの芳香族ケトン；ベンジルジメチルケタール（例えば、ランベルティ、スペイン  ガララーテ（Ｌａｍｂｅｒｔｉ  Ｓ．ｐ．Ａ  ｏｆ  Ｇａｌｌａｒａｔｅ，  Ｓｐａｉｎ）からのエサキュア（ＥＳＡＣＵＲＥ）（登録商標）ＫＢ−１）；ジアゾニウム塩、ヨードニウム塩、スルホニウム塩などのオニウム塩；チタン錯体（例えば、チバ・スペシャルティ・ケミカルズ・コーポレーション（Ｃｉｂａ  Ｓｐｅｃｉａｌｔｙ  Ｃｈｅｍｉｃａｌｓ  Ｃｏｒｐｏｒａｔｉｏｎ）からのＣＧＩ  ７８４  ＤＣ）；ハロメチルニトロベンゼン；ならびにモノおよびビス−アシルホスフィン（例えば、すべてチバ・スペシャルティ・ケミカルズ・コーポレーション（Ｃｉｂａ  Ｓｐｅｃｉａｌｔｙ  Ｃｈｅｍｉｃａｌｓ  Ｃｏｒｐｏｒａｔｉｏｎ）からのイルガキュア（ＩＲＧＡＣＵＲＥ）１７００、イルガキュア（ＩＲＧＡＣＵＲＥ）１８００、イルガキュア（ＩＲＧＡＣＵＲＥ）１８５０、イルガキュア（ＩＲＧＡＣＵＲＥ）８１９、イルガキュア（ＩＲＧＡＣＵＲＥ）２００５、イルガキュア（ＩＲＧＡＣＵＲＥ）２０１０、イルガキュア（ＩＲＧＡＣＵＲＥ）２０２０、およびダロキュア（ＤＡＲＯＣＵＲ）４２６５）などのラジカル光開始剤が挙げられる。光開始剤の混合物を使用することもできる��光増感剤を使用することもできる。例えば、ファースト・ケミカル・コーポレーション、米国ミシシッピ州パスカグーラ（Ｆｉｒｓｔ  Ｃｈｅｍｉｃａｌ  Ｃｏｒｐｏｒａｔｉｏｎ，  Ｐａｓｃａｇｏｕｌａ，  ＭＳ）からの光増感剤である２−イソプロピルチオキサントンを、イルガキュア（ＩＲＧＡＣＵＲＥ）３６９などの光開始剤と共に使用することができる。例示的な熱開始剤としては、アゾ、過酸化物、過硫酸塩、レドックス開始剤、およびその混合物が挙げられる。必要に応じて、光開始剤と熱開始剤の混合物を使用することができる。コーティング組成物の全重量に対して、開始剤は全量で典型的には約１０重量パーセント未満、より典型的には約５重量パーセント未満で使用される。
【００２８】
開示されたコーティング組成物は、界面活性剤、帯電防止剤（例えば、導電性ポリマー）、レベリング剤、紫外線（「ＵＶ」）吸収剤、安定剤、酸化防止剤、滑沢剤、顔料、または（オプティカルコーティングにおける適切な透明度の達成を妨げるかもしれない場合を除いて）他の乳白剤、染料、可塑剤、懸濁化剤などを含めて他のオプションのアジュバントを含有できることを、当業者は理解するであろう。光学性能が重要な用途では、硬化コーティングは、５５０ｎｍにおける可視光線透過率が好ましくは少なくとも約７０％、より好ましくは少なくとも約８０％、最も好ましくは少なくとも約９０％であり、好ましくは顔料および乳白剤を実質的に含まない可能性がある。
【００２９】
当業者によく知られている様々な技法を使用して、開示されたコーティングを塗布し、硬化することができる。例示的なコーティング方法としては、ダイコーティング、ナイフコーティング、スプレーコーティング、カーテンコーティング、およびディップコーティングが挙げられる。例えば移動ウェブまたは他の支持体もしくは基板を被覆して、ロール状または被覆長さの長い被覆物品を提供することによって、コーティング組成物を連続方式で塗布することができる。その代わりにまたはさらに、別々の支持体部分に個別にまたは複数にコーティング組成物を塗布して、例えば単独または複数被覆された１つまたは複数の物品をもたらすことができる。例示的な硬化技法としては、紫外線、可視光、電子ビーム、赤外線、および当業者によく知られている他の供給源などのエネルギー源の使用が挙げられる。
【００３０】
開示された物品では様々な支持体を使用することができる。代表的な支持体には、ガラス、金属、セラミック、半導体、様々な熱可塑性または架橋ポリマー材料、および当業者によく知られている他の基板などの硬質基板が含まれる。代表的な支持体には、セルロース系材料（例えば、三酢酸セルロースまたは「ＴＡＣ」）などの可撓性基板（例えば、透明、半透明、または不透明な可撓性のフィルム、織物ウェブまたは不織ウェブ、および可撓性積層物）；ポリエチレンテレフタレート（「ＰＥＴ」）、熱安定化ＰＥＴ（「ＨＳＰＥＴ」）、テレフタレートコポリエステル（「ｃｏＰＥＴ」）、ポリエチレンナフタレート（「ＰＥＮ」）、ナフタレートコポリエステル（「ｃｏＰＥＮ」）、およびポリブチレン２，６−ナフタレート（「ＰＢＮ」）など、ポリエステルおよびコポリエステルを含めて、プラスチック；低密度ポリエチレン（「ＬＤＰＥ」）、線状低密度ポリエチレン（「ＬＬＤＰＥ」）、高密度ポリエチレン（「ＨＤＰＥ」）、ポリプロピレン（「ＰＰ」）、および環状オレフィンコポリマー（例えば、メタロセンによって触媒された環状オレフィンコポリマーまたは「ＣＯＣ」）などのポリオレフィン；ポリメチルメタクリレート（「ＰＭＭＡ」）、エチレンエチルアクリレート（「ＥＥＡ」）、エチレンメチルアクリレート（「ＥＭＡ」）、およびエチレンビニルアクリレート（「ＥＶＡ」）などのアクリレートおよびメタクリレート；ポリスチレン（「ＰＳ」）、アクリロニトリル−ブタジエン−スチレン（「ＡＢＳ」）、スチレン−アクリロニトリル（「ＳＡＮ」）、スチレン／無水マレイン酸（「ＳＭＡ」）、およびポリα−メチルスチレンなどのスチレン系化合物（ｓｔｙｒｅｎｉｃ）；ナイロン６（「ＰＡ６」）などのポリアミド；ポリアミドイミド（「ＰＡＩ」）；ポリイミド（「ＰＩ」）；ポリエーテルイミド（「ＰＥＩ」）；ポリフタルアミド；ポリ塩化ビニル（「ＰＶＣ」）；ポリオキシメチレン（「ＰＯＭ」）；ポリビニルナフタレン（「ＰＶＮ」）；ポリエーテルエーテルケトン（「ＰＥＥＫ」）；ポリアリールエーテルケトン（「ＰＡＥＫ」）；フェノール系化合物；エポキシ；フルオロポリマー（例えば、ダイニオン（ＤＹＮＥＯＮ）（登録商標）ＨＴＥ、ヘキサフルオロプロピレン、テトラフルオロエチレン、およびエチレンのターポリマー）；ビスフェノールＡのポリカルボナート（「ＰＣ」）などのポリカルボナート；ポリアリーラート（「ＰＡＲ」）；ポリフェニレンオキシド（「ＰＰＯ」）；ポリスルホン（「ＰＳｕｌ」）、ポリアリールスルホン（「ＰＡＳ」）、およびポリエーテルスルホン（「ＰＥＳ」）などのスルホン；ならびに当業者によく知られている他の材料も含まれる。
【００３１】
支持体は、通常は所期の使用に望まれる機械的、化学的（および必要なら光学的）諸特性に一部基づいて選択される。所望の機械的および化学的諸特性には、通常は可撓性、寸法安定性、耐衝撃性、コーティング受容性または接着性、表面汚染、および表面トポグラフィーの１つまたは複数が含まれる。所望の光学諸特性には、通常は透明度、光沢、曇り度、および艶消仕上げの有無が含まれる。例えば、光沢と艶消仕上げの両方の光透過型支持体を表示パネルで使用することができる。艶消支持体は、通常は典型的な光沢支持体より透過率の値が低く、曇り度の値が高い。艶消仕上げ可撓性フィルムには、例えばシリカなど、光を散乱するマイクロメートルのサイズの分散無機充填剤が含まれ得る。例示的な艶消フィルムは、Ｕ．Ｓ．Ａ．  キモト・テック、米国ジョージア州シーダータウン（Ｕ．Ｓ．Ａ．  Ｋｉｍｏｔｏ  Ｔｅｃｈ，  Ｃｅｄａｒｔｏｗｎ，  ＧＡ）から商品名「Ｎ４Ｄ２Ａ」で市販されている。多層光学フィルム、再帰反射シーティングや輝度向上フィルムなどのミクロ構造フィルム、偏光またはリターダーフィルム（例えば、反射または吸収偏光フィルム、および二軸リターダーフィルム）、散乱フィルム、および（例えば、米国特許出願公開第２００４／０１８４１５０  Ａ１号明細書に記載のような）補償フィルムを含めて、様々な他の支持体を使用することもできる。多層光学フィルムは、特に有用であり、例えば米国特許第５，８８２，７７４号明細書および第６，３６８，６９９号明細書、米国特許出願公開第２００３／０２１７８０６  Ａ１号明細書、ならびに国際公開第第９５／１７３０３号パンフレットおよび第９９／３９２２４号パンフレットに記載されている。
【００３２】
支持体の厚さも、通常は所期の使用に依存する。ロールツーロール処理装置を使用して作製または被覆された可撓性フィルム支持体が関与する用途では、支持体の厚さは、好ましくは約０．００５〜約１ｍｍ、より好ましくは約０．０２〜約０．２５ｍｍである。可撓性フィルムは、押出、ならびにオプションの一軸延伸、二軸延伸、ヒートセッティング、張力下アニーリング、および当業者によく知られている他の技法など、通常の製膜技法を使用して形成することができる。例えば、支持体は、少なくとも拘束されていない場合の熱安定化温度に至るまで収縮を阻止するように形成することができる。例えば、化学処理、空気や窒素コロナなどのコロナ処理、プラズマ、火炎、または化学線を用いて支持体への接着が改善されるように、支持体を処理することができる。必要に応じて、その代わりにまたはさらに、オプションのタイ層またはプライマーを支持体に塗布して、接着を高めることができる。
【００３３】
開示されたコーティング組成物から形成され、固化（例えば、乾燥）または硬化された（例えば、重合または架橋された）コーティングで被覆された物品をラビングし、バフィングし、ポリッシングし、またはその他の方法で外乱させて、コーティング表面におけるサブミクロンのフルオロポリマー粒子が、その下にあるコーティングの残部上に連続またはほぼ連続したフルオロポリマー表面薄層を形成できることを見出した。好ましい実施形態では、フルオロポリマー薄層は、その下にあるコーティング上に比較的均一に塗抹され、フルオロポリマー粒子が単にフィブリル化を（例えば、延伸または他の引張りのため）起こした場合の実情であり得るものより薄く、かつ均一であると思われる。ラビングによって、硬化コーティングの曇り度が低減される可能性もある。したがって、開示されたコーティング組成物を使用して、固化または硬化コーティングで被覆された物品を提供することができる。この物品は、サブミクロンの結晶質フルオロポリマー粒子を含有するフッ素樹脂結合剤上に連続またはほぼ連続したフルオロポリマー薄層を含む。コーティング形成時に、あるいは被覆物品を使用し、もしくは使用予定である場合は後に、様々なラビング技法を使用することができる。チーズクロスまたは他の適切な織物、不織布、もしくは編物を使用して、コーティングを数回ワイピングまたはバフィングするだけで、所望の薄層が形成されることが多い。当業者は、他の多くのラビング技法が使用され得ることを理解するであろう。
【００３４】
開示されたコーティングは、当業者によく知られている様々な用途で使用することができる。例えば、開示されたコーティングを、低摩擦表面、疎水性表面、親油性表面、または光管理構造が望まれることがある物品に塗布することができる。使用の一例は、開示されたコーティングを光学ディスプレイまたは表示パネル用の反射防止フィルムの低屈折率コーティング層として塗布するものである。このようなディスプレイおよび表示パネルは、点灯または消灯した携帯型または非携帯型情報表示デバイスとすることができ、例えば低表面エネルギー（例えば、耐汚れ性、染み抵抗性、撥油性、または撥水性）、耐久性（例えば、磨耗抵抗性）、および光学的透明度（例えば、低曇り度）の組合せが望まれることがある。例えば、曇り度レベルは、上記のヘイズ・ガード・プラス（ＨＡＺＥ−ＧＡＲＤ  ＰＬＵＳ）機器を使用して測定すると、望ましくは５％未満、２％未満、１％未満、または０．５％未満とすることができる。反射防止フィルムは、グレアおよび透過損失を低減し、同時に耐久性および光学的透明度を改善することができる。開示されたコーティング組成物は、損傷を受けやすい、またはインクペン、マーカー、および他のマーキングデバイス、ワイピング布、紙製品などでタッチもしくは接触されやすい情報表示ビューイング表面の少なくとも一部分を覆うのに特に有用である。ビューイング表面には、例えば下にある透明支持体、ハードコート、適切に薄い高屈折率層、および開示されたコーティング組成物から作製された適切に薄い低屈折率層を含むことができる。例示的な情報ディスプレイとしては、液晶ディスプレイ（「ＬＣＤ」）、プラズマディスプレイ、フロントおよびリア・プロジェクションディスプレイ、陰極線管（「ＣＲＴ」）、およびサイネージなどの複数文字ディスプレイ、特に複数行複数文字ディスプレイ、ならびに発光ダイオード（「ＬＥＤ」）、信号灯、およびスイッチなどの１文字またはバイナリーディスプレイが挙げられる。このような情報ディスプレイを使用することができる例示的な電子または電気デバイスとしては、パーソナルデジタルアシスタント（「ＰＤＡ）」、ＬＣＤテレビ（ダイレクト照明およびエッジ照明）、（ＰＤＡ／携帯電話の組合せを含めて）携帯電話、タッチ感応スクリーン、腕時計、カーナビゲーションシステム、全地球測位システム、測深機、計算機、電子ブック、ＣＤおよびＤＶＤプレーヤー、プロジェクションテレビスクリーン、コンピュータモニター、ノートブック型コンピュータディスプレイ、計器ゲージ、計器盤カバー、グラフィックディスプレイなどのサイネージなどが挙げられる。これらのデバイスは通常は、「レンズ」と呼ばれることがある露出したビューイング表面を有する。ビューイング表面は、平面状でも、非平面状（例えば、わずかに曲面）でもよく、所望の任意のサイズおよび形状を有することができる。開示されたコーティング組成物は、レンズ（例えば、カメラレンズ、眼鏡レンズ、および双眼鏡レンズ）；装飾シーティングおよび再帰反射シーティングを含めて、反射鏡および他の反射物；車両前照灯および尾灯；自動車、船舶、列車、および航空機を含めて、車両の窓（風防ガラスおよび後退灯を含む）；車���および車両トリム；インテリアまたはエクステリア使用向けの建築用窓；建造物表面；装置筺体；陳列ケース；道路舗装標識（例えば、道路鋲）、道路標識、および舗装マーキングテープ；オーバーヘッドプロジェクター；エンターテインメントキャビネット用扉およびエンターテインメントデバイス用カバー；時計カバー；光記録および光磁気記録ディスク；ならびに当業者によく知られている他の物品を含めて、様々な他の透明または非透明な物品の屋内または屋外建築用コーティング、保護コーティング、または装飾用コーティングとして使用することもできる。
【００３５】
本発明を、さらに下記の例示的実施例で説明する。ここで、部および百分率はすべて、別段の指摘がない限り重量による。別段の注記のない限り、化学試薬はすべて、アルドリッチ・ケミカル、米国ウィスコンシン州ミルウォーキー（Ａｌｄｒｉｃｈ  Ｃｈｅｍｉｃａｌ  Ｃｏ．，  Ｍｉｌｗａｕｋｅｅ，  ＷＩ）から入手し、または入手することができる。下記の略語を使用する。
「Ａ１７４」は、３−（トリメトキシシリル）プロピルメタクリレートを意味する。
「Ａ１１０６」は、ジーイー・シリコーンズ、米国コネティカット州ウィルトン（ＧＥ  Ｓｉｌｉｃｏｎｅｓ，  Ｗｉｌｔｏｎ  ＣＴ）製、シルクエスト（ＳＩＬＱＵＥＳＴ）Ａ−１１０６シラン、３−アミノプロピルトリエトキシシランを意味する。
「ＡＰＴＭＳ」は、４−アミノフェニルトリメトキシシランを意味する。
「ＢＰＢ」は、ｔ−ブチルペルオキシドベンゾエートを意味する。
「ＤＩＡＤＣ」は、アゾジカルボン酸ジイソプロピルを意味する。
「ＤＭＡＰＳ」は、Ｎ，Ｎ−ジメチルアミノプロピルトリメトキシシランを意味する。
「ＦＫＭラテックスＡ」は、ダイニオン（Ｄｙｎｅｏｎ  ＬＬＣ）製、ダイニオン（ＤＹＮＥＯＮ）Ｅ１５７４２、ペルオキシド硬化性臭素硬化部位を有するＶＤＦ／ＴＦＥ／ＨＦＰ／ＢＴＦＥフルオロエラストマー（ただし、「ＨＦＰ」はヘキサフルオロプロピレンであり、「ＢＴＦＢ」はブロモテトラフルオロブテンである）の水系ラテックス（固形分濃度３２％）を意味する。
「ＦＫＭラテックスＢ」は、ダイニオン（Ｄｙｎｅｏｎ  ＬＬＣ）製、ダイニオン（ＤＹＮＥＯＮ）Ｅ１８０４２、ペルオキシド硬化性ヨウ素硬化部位を有するＶＤＦ／ＴＦＥ／ＨＦＰ／ＩＴＦＢフルオロエラストマー（ただし、「ＩＴＦＢ」はヨードテトラフルオロブテンである）の水系ラテックス（固形分濃度１２．７％）を意味する。
「ＦＫＭ−Ａ」は、ＦＫＭラテックスＡの凝固によって調製された乾燥固体ＦＫＭポリマーを意味する。
「ＦＫＭ−Ｂ」は、ＦＫＭラテックスＢの凝固によって調製された乾燥固体ＦＫＭポリマーを意味する。
「ＨＦＰＯ−Ａ」は、２００４年１２月１０日出願の、本譲受人の同時係属中の米国特許出願第１１／００９，１８１号明細書に記載のように調製された式Ｃ3Ｆ7Ｏ（ＣＦＣＦ3ＣＦ2Ｏ）5ＣＦ（ＣＦ3）ＣＯＮＨＣＨ2ＣＨ2ＯＣＯＣＨ＝ＣＨ2を有するヘキサフルオロプロピレンオキサイドアミドエトキシアクリレートを意味する。
「ＨＦＰＯ−Ｂ」は、２０％のＴＭＰＴＡ、４０％のＨＦＰＯ／ＴＭＰＴＡ（１：１）付加物、および４０％のＨＦＰＯ／ＴＭＰＴＡ（２：１）付加物の混合物を意味する。ここで、１：１および２：１のＨＦＰＯ／ＴＭＰＴＡ付加物は、本譲受人の上記の米国特許出願第１１／００９，１８１号明細書に記載のように、ヘキサフルオロプロピレンオキサイド−アミドプロピルメチルアミン付加物ＨＦＰＯＣ（Ｏ）Ｎ（Ｈ）ＣＨ2ＣＨ2ＣＨ2Ｎ（Ｈ）ＣＨ3とＴＭＰＴＡを１：１または２：１のモル比で混合することによって調製される。
「Ｉ６５１」は、チバ・スペシャルティ・ケミカルズ、米国ニューヨーク州タリータウン（Ｃｉｂａ  Ｓｐｅｃｉａｌｔｙ  Ｃｈｅｍｉｃａｌｓ，  Ｔａｒｒｙｔｏｗｎ，  ＮＹ）製、イルガキュア（ＩＲＧＡＣＵＲＥ）（登録商標）６５１、２−フェニル−２，２−ジメトキシアセトフェノンを意味する。
「ＰＡＰＴＭＳ」は、Ｎ−フェニル−３−アミノプロピルトリメトキシシランを意味する。
「ＰＥＴ」は、イー・アイ・デュポン・ドゥ・ヌムール・アンド・カンパニー、米国デラウェア州ウィルミントン（Ｅ．Ｉ．  ｄｕ  Ｐｏｎｔ  ｄｅ  Ｎｅｍｏｕｒｓ  ａｎｄ  Ｃｏ．，  Ｗｉｌｍｉｎｇｔｏｎ，  ＤＥ）製、メリネックス（ＭＥＬＩＮＥＸ）（登録商標）６１８、厚さ０．１３ｍｍの下塗付きポリ（エチレンテレフタレート）フィルムを意味する。
「ＰＥＴ−Ｈ」は、米国特許第６，２９９，７９９号明細書の実施例３に記載のもののようなセラマーハードコート組成物で被覆されたメリネックス（ＭＥＬＩＮＥＸ）６１８  ＰＥＴフィルムを意味する。下塗付きＰＥＴ表面に、３０％のセラマー組成物のイソプロパノール溶液を５マイクロメートルの厚さで被覆し、酸素を５０ｐｐｍ未満しか含まないチャンバ中、ヒュージョン・ユー・ブイ・システムズ、米国メリーランド州ゲーサーズバーグ（Ｆｕｓｉｏｎ  ＵＶ  ｓｙｓｔｅｍｓ，  Ｇａｉｔｈｅｒｓｂｕｒｇ  Ｍａｒｙｌａｎｄ）の６００ワットのＨ型球下で硬化する。
「ＰＦＡラテックスＡ」は、ダイニオン（Ｄｙｎｅｏｎ  ＬＬＣ）製、ダイニオンフルオロサーモプラスチック（ＤＹＮＥＯＮ  Ｆｌｕｏｒｏｔｈｅｒｍｏｐｌａｓｔｉｃ）ＰＦＡ  ６９１０Ｎ（２０．４％固形分の水系ラテックスとして入手可能）を意味する。
「ＰＦＡラテックスＢ」は、ダイニオン（Ｄｙｎｅｏｎ  ＬＬＣ）製、ダイニオンフルオロサーモプラスチック（ＤＹＮＥＯＮ  Ｆｌｕｏｒｏｔｈｅｒｍｏｐｌａｓｔｉｃ）ＰＦＡ  ６９００Ｎフルオロサーモプラスチック（３０％固形分の水系ラテックスとして入手可能）を意味する。
「ＰＦＡ−Ａ」は、ＰＦＡラテックスＡの凝固によって調製された乾燥固体のＰＦＡポリマーを意味する。
「ＰＦＡ−Ｂ」は、ＰＦＡラテックスＢの凝固によって調製された乾燥固体のＰＦＡポリマーを意味する。
「ＰＴＦＥラテックスＡ」は、ダイニオン（Ｄｙｎｅｏｎ  ＬＬＣ）製、ダイニオン（ＤＹＮＥＯＮ）ＰＴＦＥラテックス５０３３（９．６％固形分のＴＦＥホモポリマーラテックスとして入手可能）を意味する。
「ＰＴＦＥ−Ａ」は、ＰＴＦＥラテックスＡの凝固によって調製された乾燥固体のＴＦＥホモポリマーを意味する。
「ＰＴＦＥ−Ｊ」は、ダイニオン（Ｄｙｎｅｏｎ  ＬＬＣ）製、ダイニオン（ＤＹＮＥＯＮ）Ｊ２４、ポリ（テトラフルオロエチレン）マイクロ粉末を意味する。
「ＰＶＤＦ−Ａ」は、ダイニオン（Ｄｙｎｅｏｎ  ＬＬＣ）製、カイナー（ＫＹＮＡＲ）（登録商標）７２０１、ポリ（フッ化ビニリデン）フッ素樹脂を意味する。
「ＴＡＩＣ」は、トリアリルイソシアヌレートを意味する。
「ＴＨＶラテックスＡ」は、ダイニオン（Ｄｙｎｅｏｎ  ＬＬＣ）製、ダイニオン（ＤＹＮＥＯＮ）ＴＨＶ  ２２０Ｄ水系フッ素樹脂ラテックス、２４％固形分のＶＤＦ／ＨＦＰ／ＴＦＥコポリマーを意味する。
「ＴＨＶラテックスＢ」は、ダイニオン（Ｄｙｎｅｏｎ  ＬＬＣ）製、ダイニオン（ＤＹＮＥＯＮ）ＴＨＶ  ２３０水系フッ素樹脂ラテックス、３６％固形分のＶＤＦ／ＨＦＰ／ＴＦＥコポリマーを意味する。
「ＴＨＶ  Ａ」は、ＴＨＶラテックスＡの凝固によって調製された乾燥固体のＴＨＶポリマーを意味する。
「ＴＨＶ  Ｂ」は、ＴＨＶラテックスＢの凝固によって調製された乾燥固体のＴＨＶポリマーを意味する。
「ＴＭＰＴＡ」は、トリメチロールプロパントリアクリレートを意味する。
「ＶＳ」は、ビニルトリメトキシシランを意味する。
【００３６】
「接着剤の剥離抵抗の標準試験方法」と題し、より一般的には「Ｔ型剥離」試験と呼ばれるＡＳＴＭ  Ｄ−１８７６に記載されている試験手順を使用して、剥離強さを評価した。試料は、適度な接着性を有する厚さ０．５ｍｍのフルオロポリマーシート（例えば、フルオロエラストマー系コーティングの場合、ダイニオン（Ｄｙｎｅｏｎ，  ＬＬＣ）のＴＨＶ  ２００フッ素樹脂シート、およびＰＶＤＦ系コーティングの場合、ダイニオン（Ｄｙｎｅｏｎ，  ＬＬＣ）のＰＶＤＦフルオロエラストマーシート）に被覆面を熱積層することによって調製した。後期の分離を容易にするために、非接着性ＰＴＦＥ被覆ファイバーシートの細片を、組立層間に深さ６ｍｍで組立層の一縁部に沿って一時的に挿入した。組立層を一緒に、ウォバシュ液圧プレス（Ｗａｂａｓｈ  Ｈｙｄｒａｕｌｉｃ  ｐｒｅｓｓ）の加熱プラテン間で、試料と厚さ０．５ｍｍのシートを一緒に溶融するのに十分な温度（例えば、約２００℃）で２分間加圧し、次いでコールドプレスのプラテン間で室温に冷却した。得られた積層アセンブリをＴ型剥離測定にかけた。データは、シンテック（ＳＩＮＴＥＣＨ）（登録商標）モデル２０測定装置（エム・ティー・エス・システムズ・コーポレーション、米国ミネソタ州イーデンプレーリー（ＭＴＳ  Ｓｙｓｔｅｍｓ  Ｃｏｒｐｏｒａｔｉｏｎ，  Ｅｄｅｎ  Ｐｒａｉｒｉｅ，  ＭＮ）から入手可能）を装備し、クロスヘッド速度１０１．６ｍｍ／分で操作されたインストロン（ＩＮＳＴＲＯＮ）（登録商標）モデル１１２５試験機（インストロン、米国マサチューセッツ州カントン（Ｉｎｓｔｒｏｎ  Ｃｏｒｐ．，  Ｃａｎｔｏｎ，  ＭＡ）から入手可能）を使用して得られた。剥離強さは、剥離試験中測定された平均荷重として算出し、少なくとも２つの試料の平均について、Ｋｇ／幅１ｍｍの単位で報告した。場合によっては、積層した試料を沸騰水に２時間浸漬し、次いで積層物を手で分離して、中間膜の破損の程度を決定することによって、剥離接着力を定性評価した。定性的接着力レベルを以下の通り示した：「層間剥離された」は、コーティングが沸騰水中で支持体から剥がれたことを意味し、「中程度」は、コーティングが支持体から容易に剥がれる可能性があることを意味し、「良好」は、コーティングが支持体から剥がれることが困難であり得ることを意味し、「強力」は、コーティングが支持体から剥がれることはできないことを意味する。
【００３７】
磨耗抵抗性は、被覆硬化した試料を空気中終夜放置することによってマニュアルで評価した。次いで、強力な手の圧力を用いて、各試料をキムワイプ（ＫＩＭＷＩＰＥ）紙タオル（キンバリー・クラーク、米国ウィスコンシン州ニーナ（Ｋｉｍｂｅｒｌｙ−Ｃｌａｒｋ  Ｃｏｒｐ．，  Ｎｅｅｎａｈ，  ＷＩ）から入手可能）で１０回ラビングした。磨耗きずがあれば、それを目視評価し、観察された手動磨耗の程度を示すために、「なし」、「非常にわずか」、「わずか」、または「引掻き」のスコアを付与した。結果を引掻きの程度として報告した（手動磨耗抵抗性）。
【００３８】
磨耗抵抗性は、コーティングを砂で磨耗したときの反射率の変化（「ΔＲ」）（パーセント）を評価する砂磨耗試験も使用して評価した。適切に薄い、開示されたコーティング層（例えば、入射光の四分の一波長の奇数倍数）は、反射防止性を有することができる。したがって、磨耗によるコーティング損失は、ΔＲを評価することによって測定することができ、ΔＲ値が低いほど、改善された砂磨耗抵抗性に対応する。被覆フィルム試験試料をそれぞれ、直径９０ｍｍに打ち抜いた。フィルム試料の真中には、その無被覆面に直径２５ｍｍの円のきずがついて、反射測定が行われる前後の光学領域が特定された。パーキン・エルマー、米国マサチューセッツ州ウェルズリー（Ｐｅｒｋｉｎ−Ｅｌｍｅｒ，  Ｉｎｃ．  ｏｆ  Ｗｅｌｌｅｓｌｅｙ，  ＭＡ）製のラムダ（ＬＡＭＤＡ）（登録商標）９００  ＵＶ−Ｖｉｓ−ＮＩＲ分光計を反射モードで操作して使用して、光学領域の反射率値を５５０ｎｍで測定した。ウィートン・ガラス・ボトルズ、米国ニュージャージー州ミルビル（Ｗｈｅａｔｏｎ  Ｇｌａｓｓ  Ｂｏｔｔｌｅｓ，  Ｍｉｌｌｖｉｌｌｅ，  ＮＪ）製の０．５リットルの直柱型透明ガラスジャー、モデルＷＳ−２１６９２２の蓋部に、フィルム試料を被覆面がジャーの内部に向くように配置した。ジャーを、ビー・ダブリュー・アール・インターナショナル、米国ペンシルベニア州ウェストチェスター（ＶＷＲ  Ｉｎｔｅｒｎａｔｉｏｎａｌ  ｏｆ  Ｗ．  Ｃｈｅｓｔｅｒ，  ＰＡ）から得られた、ＡＳＴＭ規格Ｃ−１９０  Ｔ−１３２に準拠する２０〜３０メッシュのオタワ標準砂（Ｏｔｔａｗａ  Ｓａｎｄ  Ｓｔａｎｄａｒｄ）８０ｇで部分充填した。蓋部を定位置にねじ込み、ジャーを上下逆さまに、ビー・ダブリュー・アール・インターナショナル（ＶＷＲ  Ｉｎｔｅｒｎａｔｉｏｎａｌ）製のシグネチャー（ＳＩＧＮＡＴＵＲＥ）（登録商標）モデルＤＳ−５００Ｅオービタルシェーカーに載せた。シェーカーを２５０ｒｐｍで３０分間操作して、試料を広範な砂磨耗にかけた。この試験時間の後、フィルム試料を蓋部から取り出し、コーティングを、２−プロパノールで湿らせた柔らかな布で拭いた。上述と同じ光学領域における反射率を５５０ｎｍで測定し、次式：
磨耗抵抗性（ΔＲ）＝（ＡＣＲ−ＩＣＲ）／（ＩＳＲ−ＩＣＲ）
（式中、
ＡＣＲは、磨耗コーティング反射率〜を意味し、
ＩＣＲは、初期のコーティング反射率を意味し、
ＩＳＲは、初期の支持体反射率を意味する）
に従って、初期の支持体反射率および初期のコーティング反射率と比較し、反射率の変化（ΔＲ）（百分率）として報告した。
【００３９】
磨耗抵抗性は、アノラッド・プロダクツ、米国ニューヨーク州ハーパーグ（Ａｎｏｒａｄ  Ｐｒｏｄｕｃｔｓ，  Ｈａｕｐｐａｕｇｅ，  ＮＹ）製のリニアスクラッチ装置（Ｌｉｎｅａｒ  Ｓｃｒａｔｃｈ  Ａｐｐａｒａｔｕｓ）モデル４１３８を使用して、計量したダイヤモンド−黒鉛スタイラスを、試料表面を横切って一度移動させて、機械的にも評価を行った。グラフ・ダイヤモンド・プロダクツ、カナダ  オンタリオ州ブランプトン（Ｇｒａｆｆ  Ｄｉａｍｏｎｄ  Ｐｒｏｄｕｃｔｓ  Ｌｉｍｉｔｅｄ，  Ｂｒａｍｐｔｏｎ，  Ｏｎｔａｒｉｏ，  Ｃａｎａｄａ）製の直径５００μｍまたは５ｍｍの異なる２つのスタイラスを、予荷重２５０〜１０００ｇで使用した。スタイラスを、コーティングを横切って６．７ｍ／分で１０．２ｃｍ移動させる。得られた引掻き（があれば、それ）は、アキシオ・イメージャー（ＡＸＩＯ−ＩＭＡＧＥＲ）（登録商標）カメラを装備したアキシオトロン（ＡＸＩＯＴＲＯＮ）（登録商標）光学顕微鏡（両方とも、カール・ツァイス、ドイツ  ゲティング（Ｃａｒｌ  Ｚｅｉｓｓ  ＡＧ  ｏｆ  Ｇｏｅｔｔｉｎｇ，  Ｇｅｒｍａｎｙ）製）、およびオプトロニクス・テラ・ユニバーサル、米国カリフォルニア州アナハイム（Ｏｐｔｒｏｎｉｃｓ−Ｔｅｒｒａ  Ｕｎｉｖｅｒｓａｌ  ｏｆ  Ａｎａｈｅｉｍ，  ＣＡ）製のビデオインターフェースを使用して評価した。光パワーを１０Ｘに設定し、損傷の性質を、ゼロから１０の段階で記録し、評価ゼロは、視覚的に明らかな引掻きがないことを表し、評価１０は、引掻きが完全にコーティングを貫通していることを表わす。結果を機械的引掻き抵抗性として報告した。
【実施例】
【００４０】
実施例１
３５２．９ｇ分のＰＦＡラテックスＡを９００ｇ分のＦＫＭラテックスＡとブレンドして、サブミクロンフルオロポリマー粒子とフッ素樹脂粒子を２０：８０の重量比で含む、ブレンドされたラテックスを得た。ブレンドされたラテックスを、６０ｇのＭｇＣｌ2・６Ｈ2Ｏを２５００ｍｌの脱イオン水に添加することによって調製された溶液２．５リットルと混合することによって、粒子を凝固させた。得られた混合物を濾過して、固体粒子を分離し、続いて濾過した粒子を、ブレンドされたラテックス中の水と等量の７０℃の脱イオン水で３回洗浄し、洗浄した粒子を１３０℃で１６時間乾燥した。同様な乾燥は、７０℃の温度で終夜、または９０℃の温度で４〜５時間によって得ることができる。得られた乾燥フルオロポリマー粒子と乾燥フッ素樹脂粒子の混合物は、ゴム質の白色固体を形成した。ブレンドされたラテックスおよび乾燥粒子中の界面活性剤レベルの定量分析によって、界面活性剤レベルが、ブレンドされたラテックスの１０００ｐｐｍ（０．１％）から乾燥粒子の１６８ｐｐｍ（０．０１６８％）に減少したことが判明した。
【００４１】
乾燥粒子混合物を、２０重量％固形分のコーティング溶液を提供するのに十分な量のＭＥＫと組み合わせた。これによって、貯蔵安定なマスターバッチが得られ、２か月にわたって、視覚的に分離した沈殿物または視覚的に分離した層が出現することなく貯蔵された。観察された貯蔵安定性は、フルオロポリマー粒子とＭＥＫを組み合わせた場合に普通は観察される貯蔵安定性より大いに良好であり、界面活性剤レベルの低減にもかかわらず、持続した。
【００４２】
マスターバッチ固体を「ＰＦＡ−Ａ／ＦＫＭ−Ａ  ２０／８０」として認定することができ、１００部のマスターバッチ固体には２０部のＰＦＡ−Ａフルオロポリマー粒子および８０部のＦＫＭ−Ａフッ素樹脂粒子が含まれていることが示唆されている。マスターバッチの一部分をＭＥＫで３％固形分に希釈し、マイヤーバー（Ｍｅｙｅｒ  Ｂａｒ）巻線ロッドＮｏ．３を使用して、ＰＥＴ支持体に塗布し、１２０℃で１０分間乾燥して、乾燥厚さ１００〜１２０ｎｍのコーティングが得た。ヒュージョン・ユー・ブイ・システムズ、米国メリーランド州ゲーサーズバーグ（Ｆｕｓｉｏｎ  ＵＶ  Ｓｙｓｔｅｍｓ，  Ｇａｉｔｈｅｒｓｂｕｒｇ，  ＭＤ）の６００ワットのＨ型球を装備し、酸素を５０ｐｐｍ未満しか含まないチャンバを通って、１０．７ｍ／分で３回パスを行って、コーティングを紫外線にかけた。固化コーティングは、透明で無色であり、非常にわずかな曇りがあった。原子間力顕微鏡法を使用して検査すると、フルオロポリマー粒子は、凝集しておらず、コーティング表面全体に分散しているように思われた。図１ａは、ラビング前のコーティングの高さ像（左側）および相画像（右側）を示す原子間力顕微鏡写真である。コーティングを、キムワイプス（キムワイプ（ＫＩＭＷＩＰＥＳ））（登録商標）紙タオル（キンバリー・クラーク（Ｋｉｍｂｅｒｌｙ−Ｃｌａｒｋ  Ｃｏｒｐ．）から市販されている）でラビングすると、曇りが消失した。原子間力顕微鏡法を使用して再検査すると（図１ｂを参照）、フルオロポリマーは、コーティング表面全体上に薄膜として広がっているように思われた。ＥＳＣＡを使用した分光学的表面検査によって、ＦＫＭフルオロエラストマー中のＶＤＦ単位の特徴的なＣＨ2ピークは、ラビング後よりラビング前のほうがかなり顕著であることが判明し、表面が、連続またはほぼ連続したフルオロポリマー層で覆われていたことが示唆された。ＥＳＣＡによって、通常は試料表面の最外部３０〜１００Åの分析が行われる。
【００４３】
また、コーティングをＰＥＴ−Ｈ支持体のセラマーハードコート面にも塗布した。固化コーティングは、ＰＥＴ支持体で観察されたように、ラビングの前後で同様な外観および挙動を示した。
【００４４】
実施例２
実施例１の方法を使用して、ＰＴＦＥラテックスＡをＦＫＭラテックスＡとブレンドして、サブミクロンフルオロポリマー粒子とフッ素樹脂粒子を２０：８０の重量比で含む、ブレンドされたラテックスを得た。ブレンドされたラテックスを冷凍庫中、−２０℃で終夜貯蔵し、冷凍した混合物を室温で溶かし、濾過して、固体粒子を分離し、ブレンドされたラテックス中の水と等量の７０℃の脱イオン水で３回洗浄し、洗浄した粒子を９０℃で１６時間乾燥させることによって、粒子を凝固させた。得られた乾燥フルオロポリマー粒子と乾燥フッ素樹脂粒子の混合物は、ゴム質の白色固体を形成した。乾燥混合物を、２０重量％固形分のコーティング溶液を提供するのに十分な量のＭＥＫと組み合わせた。これによって、貯蔵安定なマスターバッチが得られ、１０日間にわたって、消費する前に視覚的に分離した沈殿物または視覚的に分離した層が出現することなく貯蔵された。マスターバッチ固体を「ＰＴＦＥ−Ａ／ＦＫＭ−Ａ  ２０／８０」として認定することができ、１００部のマスターバッチ固体には２０部のＰＴＦＥ−Ａフルオロポリマー粒子および８０部のＦＫＭ−Ａフッ素樹脂粒子が含まれていることが示唆されている。マスターバッチの一部分を、厚さ１００ｎｍの硬化コーティングを形成するのに十分な量のＭＥＫで希釈し、実施例１の方法を用いて、ＰＥＴおよびＰＥＴ−Ｈ支持体のセラマーハードコート面に塗布し、硬化した。固化した被覆物品は、透明で無色であり、非常にわずかな曇りがあった。原子間力顕微鏡法を使用して検査すると（図２ａを参照）、フルオロポリマー粒子は、凝集しておらず、コーティング表面全体に分散しているように思われた。コーティングを紙タオルでラビングすると、曇りが消失した。原子間力顕微鏡法を使用して検査すると（図２ｂを参照）、フルオロポリマーは、コーティング表面全体上に薄膜として広がっているように思われた。
【００４５】
実施例３
ＰＦＡラテックスＡをＴＨＶラテックスＡとブレンドして、サブミクロンフルオロポリマー粒子とフッ素樹脂粒子を２０：８０の重量比で含む、ブレンドされたラテックスを得て、冷凍、濾過、洗浄、および乾燥によって、乾燥粉末ブレンドに変換した。得られた乾燥フルオロポリマー粒子と乾燥フッ素樹脂粒子の混合物は、綿毛状の純白外観で示した。乾燥混合物を、２０重量％固形分のコーティング溶液を提供するのに十分な量のＭＥＫと組み合わせた。これによって、貯蔵安定なマスターバッチが得られ、１週間にわたって、消費する前に視覚的に分離した沈殿物または視覚的に分離した層が出現することなく貯蔵された。マスターバッチ固体を「ＰＦＡ−Ａ／ＴＨＶ−Ａ  ２０／８０」として認定することができ、１００部のマスターバッチ固体には２０部のＰＦＡ−Ａフルオロポリマー粒子および８０部のＴＨＶ−Ａフッ素樹脂粒子が含まれていることが示唆されている。マイヤーバー（Ｍｅｙｅｒ  Ｂａｒ）巻線ロッドＮｏ．３を使用した厚さ１００ｎｍの硬化コーティングの塗布が可能になるのに十分な量のＭＥＫで、マスターバッチの一部分を希釈し、次いで実施例１の方法を用いて、ＰＥＴおよびＰＥＴ−Ｈ支持体に塗布し、光硬化した。また、コーティングを、ＰＥＴおよびＰＥＴ−Ｈ支持体に塗布し、風乾し、９０〜１２０℃に加熱して、コーティングの熱接着も行った。固化した被覆物品は、透明で無色であり、非常にわずかな曇りがあった。コーティングを紙タオルでラビングすると、曇りが消失した。原子間力顕微鏡法を使用して検査すると、フルオロポリマーは、コーティング表面全体上に薄膜として広がっているように思われた。
【００４６】
実施例４
実施例３の方法を使用して、ＰＴＦＥラテックスＡをＴＨＶラテックスＡとブレンドして、サブミクロンフルオロポリマー粒子とフッ素樹脂粒子を２０：８０の重量比で含む、ブレンドされたラテックスを得て、冷凍、濾過、洗浄、および乾燥によって、乾燥粉末ブレンドに変換させた。得られた乾燥フルオロポリマー粒子と乾燥フッ素樹脂粒子の混合物は、綿毛状の純白外観を示した。マスターバッチ固体を「ＰＴＦＥ−Ａ／ＴＨＶ−Ａ  ２０／８０」として認定することができ、１００部のマスターバッチ固体には２０部のＰＴＦＥ−Ａフルオロポリマー粒子および８０部のＴＨＶ−Ａフッ素樹脂粒子が含まれていることが示唆されている。乾燥混合物を、２０重量％固形分のコーティング溶液を提供するのに十分な量のＭＥＫと組み合わせた。これによって、貯蔵安定なマスターバッチが得られ、２３か月にわたって、視覚的に分離した沈殿物または視覚的に分離した層が出現することなく貯蔵された。調製した２週間後に、マイヤーバー（Ｍｅｙｅｒ  Ｂａｒ）巻線ロッドＮｏ．３を使用した厚さ１００ｎｍの硬化コーティングの塗布が可能になるのに十分な量のＭＥＫで、マスターバッチの一部分を希釈し、次いで実施例１の方法を用いて、ＰＥＴおよびＰＥＴ−Ｈ支持体に塗布し、光硬化し、または加熱した。固化した被覆物品は、透明で無色であり、雲りがなかった。原子間力顕微鏡法を使用して検査すると、フルオロポリマー粒子は、凝集しておらず、コーティング表面全体に分散しているように思われた。
【００４７】
実施例５
２０ｇ分のＰＴＦＥ−Ｊ乾燥フルオロポリマー粒子を、８０ｇのＰＶＤＦ−Ａフッ素樹脂を４００ｇのＭＥＫに溶解して、サブミクロンのフルオロポリマー粒子とフッ素樹脂を２０：８０の重量比で含むマスターバッチを得ることによって作製された溶液と、全固形分レベル２０％で組み合わせた。マスターバッチ固体を「ＰＴＦＥ−Ｊ／ＰＶＤＦ−Ａ  ２０／８０」として認定することができ、１００部のマスターバッチ固体には２０部のＰＴＦＥ−Ｊフルオロポリマー粒子および８０部のＰＶＤＦ−Ａフッ素樹脂が含まれていることが示唆されている。得られた組成物の一部分をＭＥＫで３％固形分に希釈し、十分に混合し、実施例１の方法を使用して、ＰＥＴおよびＰＥＴ−Ｈ支持体に迅速に塗布し、硬化した。未ラビングおよびラビング後の固化した被覆物品は、透明で無色であり、非常にわずかな曇りがあった。
【００４８】
さらに、ラビング後の表面組成の変化を実証するために、ＰＴＦＥ−Ｊフルオロポリマー（図３ａ）およびＰＶＤＦ−Ａフッ素樹脂（図３ｂ）から調製された被覆表面組成の最上部の８０Åを分析することによって、化学分析電子分光（「ＥＳＣＡ」）スペクトルを得た。実施例５のコーティングについてラビングの前（図３ｃ）および後（図３ｄ）にもＥＳＣＡスペクトルを得た。図３ａ、図３ｂ、図３ｃ、および図３ｄの比較によって、図３ｃの未ラビング試料は、フルオロポリマーからの−ＣＦ2ＣＦ2−基（図３ａを参照）とフッ素樹脂からの−ＣＦ2ＣＨ2−基（図３ｂを参照）の両方の存在を示唆する約２９２および２８７ｅＶにピークを示していることが判明した。図３ｄは、ラビング後、表面は、−ＣＦ2ＣＨ2−基が（この場合、このような基を表面から本質的に完全に減らすのに十分な程度に）非常に減少し、−ＣＦ2ＣＦ2−基が（この場合、このような基を含む明らかに連続した層を提供するのに十分な程度に）非常に富化されたことを示している。
【００４９】
実施例６および比較例１〜１１
実施例１〜５の方法を使用して、コーティング組成物を調製し、ＰＥＴ支持体に塗布した（および下記に記述するいくつかの場合には、ＰＥＴ−Ｈ支持体にも塗布し、あるいは代わりにＰＥＴ−Ｈ支持体に塗布した）。（やはり、下記に記述する）いくつかの場合には、様々な量のシラン、アクリレート、または光開始剤を添加することによって、コーティング組成物を改変した。いくつかのコーティング組成物は、光開始剤を使用しないが、硬化部位モノマー、または別に添加される光開始剤が存在していない状態で硬化が起こることを可能にする他の材料を使用して作製した。実施例１のＵＶランプ下で、３回（または下記に記述する場合、６回）パスを行って、コーティングを光硬化した。コーティングを、剥離強さ、沸騰水浸漬に対する抵抗性、または手動磨耗抵抗性の１つまたは複数について評価した。下記の表Ｉに、実施番号、コーティング組成物の固体材料、および剥離強さ、沸騰水浸漬後の定性的接着強さ、または定性的に観察された手動磨耗抵抗性の結果を記述する。場合によっては、列挙した材料の量は、合計１００部超になる。
【００５０】
【表１】
2008527081.tif 000003
【表２】
2008527081.tif 000004
【表３】
2008527081.tif 000005
【表４】
2008527081.tif 000006
【表５】
2008527081.tif 000007
【表６】
2008527081.tif 000008
【００５１】
表Ｉのデータは、様々な量の各材料を使用し、様々な材料を使用して、開示された組成物を処方し、塗布できることを示している。耐久性があり、清澄で、引掻き抵抗性の様々なコーティングが得られた。これらをラビングすると、フルオロポリマー粒子のサイズおよび量によって決まるマイクロメートルまたはナノメートルのスケールの厚さ寸法を有する連続またはほぼ連続したフルオロポリマー層を有している被覆物品がもたらされた。例えば、図４は、実施番号６−５３のコーティング（８０部のＴＦＥ−Ａフルオロポリマー粒子および２０部のＰＶＤＦ−Ａフルオロエラストマー）のラビング後の高さ像（左側）および相画像（右側）を示す原子間力顕微鏡写真であり、連続したフルオロポリマー層が形成されたことを示している。ＰＥＴ−Ｈ支持体に塗布されたコーティングの接着値は、通常ＰＥＴ支持体に塗布されたコーティングの接着値と同じであり、またはそれより低い。
【００５２】
実施番号６〜１０の組成物をＰＥＴ支持体に被覆し、１２０℃で１、３、または５分間加熱し、続いて実施例１のＵＶランプ下、１、３、または６回パスを行って光硬化した。被覆フィルムを室温で終夜貯蔵し、次いで機械的磨耗抵抗性を評価した。加熱時間を長くし、またはＵＶパスの回数を増やすと、引掻きの低減が観察された。
【００５３】
実施例７
実施例１〜４の方法を使用して、一連の熱硬化性コーティング組成物を調製した。実施例３の方法を使用して、組成物をＰＥＴ支持体に塗布し、１５０°で３分間硬化した。硬化コーティングを、手動磨耗抵抗性について評価した。下記の表ＩＩに、実施番号、コーティング組成物の固体材料、および試験結果を記述する。場合によっては、列挙した材料の量は、合計１００部超になる。
【００５４】
【表７】
2008527081.tif 000009
【００５５】
実施例８
実施例６の方法を使用して、コーティング組成物を調製し、ＰＥＴ支持体に塗布した。コーティングを、砂磨耗抵抗性または機械的引掻き抵抗性について評価した。下記の表ＩＩＩに、実施番号、コーティング組成物の固体材料、および試験結果を記述する。場合によっては、列挙した材料の量は、合計１００部超になる。
【００５６】
【表８】
2008527081.tif 000010
【表９】
2008527081.tif 000011
【００５７】
表ＩＩＩの結果は、非常に良好な砂磨耗抵抗性または機械的引掻き抵抗性を示している。実施番号８−１、８−２、および８−４は、特に良好な性能を発現した。実施番号８−４のコーティングをさらに試験して、コーティングをラビングした前後、かつ砂磨耗試験を実施した後の水およびヘキサデカンにたいしての前進および後退接触角を評価した。下記の表ＩＶに、結果を示す。
【００５８】
【表１０】
2008527081.tif 000012
【００５９】
表ＩＶの結果は、コーティングのラビングは、静止接触角および前進接触角を低減する傾向があったこと、コーティングは、砂磨耗抵抗性試験の過酷な条件にかけた後でさえその表面特性を保持したことを示している。
【００６０】
実施例９
実施例１の方法を使用して、様々な屈折率を有する光硬化性組成物を調製した。実施例１の方法を使用して、組成物をＰＥＴ支持体に塗布し、硬化した。下記の表Ｖに、実施番号、コーティング組成物の固体材料、および硬化コーティングの屈折率値を記述する。場合によっては、列挙した材料の量は、合計１００部超になる。
【００６１】
【表１１】
2008527081.tif 000013
【００６２】
比較例１２
特開平０１−１８２３８８号公報の実施例１の手順と概して同様な手順を使用して、４部のＰＦＡ−Ａフルオロポリマー粒子を１６部のＭＥＫに分散し、振盪して、２０重量％のＰＦＡ粒子を含有する分散液を得た。分散液は、放置した場合沈殿する性向があり、溶液にならないように思われた。別に、２部のＦＫＭ−Ａフッ素ゴムを８部のＭＥＫに振盪溶解して、２０％のフッ素樹脂を含有する溶液を得た。フルオロポリマー粒子分散液を再混合し、フッ素樹脂溶液と組み合わせ、ペイントシェーカーを使用して、終夜振盪混合した。混合物を翌日精査した。少量の沈殿物（フルオロポリマー粒子と思われる）が見られ、混合物を終夜放置した後、より多くの沈殿物が出現した。混合物は均質でも貯蔵安定でもなかった。
【００６３】
比較例１３
２本ロールミルを使用して、等量分のＰＦＡ−Ａフルオロポリマー粒子とＦＫＭ−Ａフッ素樹脂を一緒に、６６℃で粉砕した。得られた粉砕ブレンドをＭＥＫに混合したが、溶解も分散もせず、均質で貯蔵安定な混合物が得られなかった。
【００６４】
本開示の例示的実施形態を記述し、本開示の範囲内の考えられる変形に言及してきた。本開示の範囲から逸脱することなく、開示における上記その他の変形および変更は、当業者に明らかであろう。本開示は、本明細書に記載されている例示的実施形態に限定されないと理解されたい。したがって、本発明は、冒頭に記載する特許請求の範囲によってしか限定されないものである。
【図面の簡単な説明】
【００６５】
【図１ａ】実施例１のコーティングのラビング前（図１ａ）およびラビング後（図１ｂ）の高さ像（左側）および相画像（右側）を示す原子間力顕微鏡写真である。
【図１ｂ】実施例１のコーティングのラビング前（図１ａ）およびラビング後（図１ｂ）の高さ像（左側）および相画像（右側）を示す原子間力顕微鏡写真である。
【図２ａ】実施例２のコーティングのラビング前（図２ａ）およびラビング後（図２ｂ）の相画像を示す原子間力顕微鏡写真である。
【図２ｂ】実施例２のコーティングのラビング前（図２ａ）およびラビング後（図２ｂ）の相画像を示す原子間力顕微鏡写真である。
【図３ａ】実施例５のフルオロポリマー（図３ａ）、フッ素樹脂（図３ｂ）を使用して作製された被覆表面、ならびに実施例５のコーティングのラビング前（図３ｃ）およびラビング後（図２ｄ）の化学分析電子分光法（「ＥＳＣＡ」）スペクトルである。
【図３ｂ】実施例５のフルオロポリマー（図３ａ）、フッ素樹脂（図３ｂ）を使用して作製された被覆表面、ならびに実施例５のコーティングのラビング前（図３ｃ）およびラビング後（図２ｄ）の化学分析電子分光法（「ＥＳＣＡ」）スペクトルである。
【図３ｃ】実施例５のフルオロポリマー（図３ａ）、フッ素樹脂（図３ｂ）を使用して作製された被覆表面、ならびに実施例５のコーティングのラビング前（図３ｃ）およびラビング後（図２ｄ）の化学分析電子分光法（「ＥＳＣＡ」）スペクトルである。
【図３ｄ】実施例５のフルオロポリマー（図３ａ）、フッ素樹脂（図３ｂ）を使用して作製された被覆表面、ならびに実施例５のコーティングのラビング前（図３ｃ）およびラビング後（図２ｄ）の化学分析電子分光法（「ＥＳＣＡ」）スペクトルである。
【図４】実施例６の実施番号６−５３のコーティングのラビング後の高さ像（左側）および相画像（右側）を示す原子間力顕微鏡写真である。
【図１ａ】
2008527081.tif 000014
【図１ｂ】
2008527081.tif 000015
【図１ｃ】
2008527081.tif 000016
【図１ｄ】
2008527081.tif 000017
【図２ａ】
2008527081.tif 000018
【図２ｂ】
2008527081.tif 000019
【図３ａ】
2008527081.tif 000020
【図３ｂ】
2008527081.tif 000021
【図３ｃ】
2008527081.tif 000022
【図３ｄ】
2008527081.tif 000023
【図４ａ】
2008527081.tif 000024
【図４ｂ】
2008527081.tif 000025
【国際調査報告】
2008527081.tif 000026
2008527081.tif 000027
2008527081.tif 000028